(57)【要約】  電池電極活物質のグラフェン包有または封入粒子を黒鉛材料から直接製造する単純で、迅速で、規模の変更が可能であり、環境に優しい方法において：ａ）エネルギー衝突装置の衝突チャンバー中で黒鉛材料の複数の粒子と、固体電極活物質の複数の粒子とを混合して混合物を形成するステップにおいて、黒鉛材料は、インターカレート、酸化、および剥離が行われておらず、チャンバーが、あらかじめ製造されたグラフェンシートを中に含まず、ボールミル粉砕媒体を含まないステップと；ｂ）黒鉛材料から電極活物質粒子の表面までグラフェンシートを移動させて、グラフェン包有極活物質粒子を形成するために、ある頻度およびある強度でエネルギー衝突装置を運転するステップと；ｃ）衝突チャンバーから粒子を回収するステップとを含む方法が提供される。グラフェン包有粒子の材料、そのような粒子を含む電極、およびこの電極を含む電池も提供される。【選択図】図２
2019522868.tif 000002
【特許請求の範囲】
【請求項１】
グラフェン包有またはグラフェン封入電極活物質を黒鉛材料から直接製造する直接移動方法において：
ａ）エネルギー衝突装置の衝突チャンバー中で黒鉛材料の複数の粒子と、固体電極活物質の複数の粒子とを混合して混合物を形成するステップにおいて、前記黒鉛材料は、インターカレート、酸化、および剥離があらかじめ行われておらず、前記衝突チャンバーが、あらかじめ製造された単離グラフェンシートを中に含まず、固体電極活物質の前記複数の粒子以外のボールミル粉砕媒体を含まないステップと；
ｂ）黒鉛材料の前記粒子からグラフェンシートを剥離し、前記剥離したグラフェンシートを前記固体電極活物質粒子の表面まで移動させ、前記粒子を完全に包有または封入して、グラフェン包有またはグラフェン封入電極活物質の粒子を前記衝突チャンバーの内部で形成するのに十分な時間の長さである頻度およびある強度で前記エネルギー衝突装置を運転するステップと；
ｃ）グラフェン包有またはグラフェン封入電極活物質の前記粒子を前記衝突チャンバーから回収するステップと、
を含むことを特徴とする方法。
【請求項２】
請求項１に記載の方法において、前記グラフェン包有電極活物質を電池電極中に組み込むステップをさらに含むことを特徴とする方法。
【請求項３】
請求項１に記載の方法において、ある量の残留黒鉛材料が前記ステップｂ）後に残留し、前記方法が、前記グラフェン包有電極活物質および前記残留黒鉛材料を電池電極中に組み込むステップをさらに含み、前記残留黒鉛材料が前記電池電極中の伝導性添加剤として使用されることを特徴とする方法。
【請求項４】
請求項１に記載の方法において、ある量の残留黒鉛材料が前記ステップｂ）後に残留し、前記ステップｃ）が、前記残留量の前記黒鉛材料を前記グラフェン包有電極活物質から部分的または完全に分離するステップを含むことを特徴とする方法。
【請求項５】
請求項１に記載の方法において、固体電極活物質の前記粒子が、混合のステップ（ａ）の前に前記粒子中にあらかじめ充填された０．１重量％〜５４．７重量％のリチウムイオンまたはナトリウムイオンを有するプレリチウム化またはプレナトリウム化粒子を含むことを特徴とする方法。
【請求項６】
請求項１に記載の方法において、固体電極活物質の前記粒子が、炭素、ピッチ、炭化樹脂、伝導性ポリマー、伝導性有機材料、金属コーティング、金属酸化物シェル、またはそれらの組合せから選択される伝導性材料の層があらかじめコーティングされた粒子を含むことを特徴とする方法。
【請求項７】
請求項１に記載の方法において、固体電極活物質の前記粒子が、ステップ（ａ）の前に炭素前駆体材料があらかじめコーティングされた粒子を含み、前記炭素前駆体材料が、コールタールピッチ、石油ピッチ、メソフェーズピッチ、ポリマー、有機材料、またはそれらの組合せから選択され、それによって前記炭素前駆体材料は、固体電極活物質の前記粒子の表面と前記グラフェンシートとの間に存在し、前記方法が、前記グラフェン包有電極活物質を熱処理して、前記炭素前駆体材料を炭素材料および細孔に変換するステップをさらに含み、前記細孔は、固体電極活物質の前記粒子の表面と前記グラフェンシートとの間に空間を形成し、前記炭素材料が、固体電極活物質粒子の前記表面上にコーティングされるおよび／または前記グラフェンシートを互いに化学結合させることを特徴とする方法。
【請求項８】
請求項１に記載の方法において、固体電極活物質の前記粒子が、金属、ピッチ、ポリマー、有機材料、またはそれらの組合せから選択される犠牲材料があらかじめコーティングされた粒子を含み、それによって前記犠牲材料は、固体電極活物質の前記粒子の表面と前記グラフェンシートとの間に存在し、前記方法が、前記犠牲材料を部分的または完全に除去して、前記固体電極活物質粒子の表面と前記グラフェンシートとの間に空間を形成するステップをさらに含むことを特徴とする方法。
【請求項９】
請求項１に記載の方法において、電子および／またはリチウム、ナトリウム、マグネシウム、アルミニウム、もしくは亜鉛のイオンが伝導性である伝導性材料の液体または蒸気に、前記グラフェン包有電極活物質を曝露するステップをさらに含むことを特徴とする方法。
【請求項１０】
請求項１に記載の方法において、電極活物質の前記粒子が：
（Ａ）リチウム化および非リチウム化ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、ニッケル（Ｎｉ）、コバルト（Ｃｏ）、およびカドミウム（Ｃｄ）；
（Ｂ）Ｓｉ、Ｇｅ、Ｓｎ、Ｐｂ、Ｓｂ、Ｂｉ、Ｚｎ、Ａｌ、Ｔｉ、Ｎｉ、Ｃｏ、またはＣｄと別の元素とのリチウム化および非リチウム化合金または金属間化合物；
（Ｃ）Ｓｉ、Ｇｅ、Ｓｎ、Ｐｂ、Ｓｂ、Ｂｉ、Ｚｎ、Ａｌ、Ｔｉ、Ｆｅ、Ｎｉ、Ｃｏ、またはＣｄのリチウム化および非リチウム化酸化物、炭化物、窒化物、硫化物、リン化物、セレン化物、およびテルル化物、ならびにそれらの混合物、複合材料、またはリチウム含有複合材料；
（Ｄ）Ｓｎのリチウム化および非リチウム化塩および水酸化物；
（Ｅ）チタン酸リチウム、マンガン酸リチウム、アルミン酸リチウム、リチウム含有酸化チタン、リチウム遷移金属酸化物；
ならびにそれらの組合せからなる群から選択されるアノード活物質であることを特徴とする方法。
【請求項１１】
請求項１に記載の方法において、前記電極活物質が、無機材料、有機もしくはポリマー材料、金属酸化物／リン酸塩／硫化物、またはそれらの組合せから選択されるカソード活物質であることを特徴とする方法。
【請求項１２】
請求項１１に記載の方法において、前記金属酸化物／リン酸塩／硫化物が、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リチウム混合金属リン酸塩、コバルト酸ナトリウム  ニッケル酸ナトリウム、マンガン酸ナトリウム、バナジウム酸ナトリウム、ナトリウム混合金属酸化物、リン酸鉄ナトリウム、リン酸マンガンナトリウム、リン酸バナジウムナトリウム、ナトリウム混合金属リン酸塩、遷移金属硫化物、多硫化リチウム、多硫化ナトリウム、多硫化マグネシウム、またはそれらの組合せから選択されることを特徴とする方法。
【請求項１３】
請求項１に記載の方法において、前記電極活物質が、硫黄、硫黄化合物、硫黄−炭素複合材料、硫黄−ポリマー複合材料、多硫化リチウム、遷移金属ダイカルコゲナイド、遷移金属トリカルコゲナイド、またはそれらの組合せから選択されるカソード活物質であることを特徴とする方法。
【請求項１４】
請求項１１に記載の方法において、前記無機材料が、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択されることを特徴とする方法。
【請求項１５】
請求項１１に記載の方法において、前記金属酸化物／リン酸塩／硫化物が、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされた種類のもの、それらの誘導体、およびそれらの組合せからなる群から選択される酸化バナジウムを含み、式中、０．１＜ｘ＜５であることを特徴とする方法。
【請求項１６】
請求項１１に記載の方法において、前記金属酸化物／リン酸塩／硫化物が、層状化合物ＬｉＭＯ２、スピネル化合物ＬｉＭ２Ｏ４、オリビン化合物ＬｉＭＰＯ４、シリケート化合物Ｌｉ２ＭＳｉＯ４、タボライト化合物ＬｉＭＰＯ４Ｆ、ボレート化合物ＬｉＭＢＯ３、またはそれらの組合せから選択され、式中のＭは遷移金属または複数の遷移金属の混合物であることを特徴とする方法。
【請求項１７】
請求項１１に記載の方法において、前記無機材料が：（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物；（ｄ）窒化ホウ素、または（ｅ）それらの組合せから選択されることを特徴とする方法。
【請求項１８】
請求項１１に記載の方法において、前記有機材料またはポリマー材料が、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ダイヒドロキシアントラキノン）（ＰＡＤＡＱ）、ホスファゼンジスルフィドポリマー（［（ＮＰＳ２）３］ｎ）、リチウム化１，４，５，８−ナフタレンテトラオールホルムアルデヒドポリマー、ヘキサアザトリナフチレン（Ｈｅｘａａｚａｔｒｉｎａｐｈｔｙｌｅｎｅ）（ＨＡＴＮ）、ヘキサアザトリフェニレンヘキサカルボニトリル（ＨＡＴ（ＣＮ）６）、５−ベンジリデンヒダントイン、イサチン（Ｉｓａｔｉｎｅ）リチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ダイヒドロキシアントラキノン（ＡＤＤＡＱ）、５−アミノ−１，４−ダイヒドロキシアントラキノン（ＡＤＡＱ）、カリックスキノン、Ｌｉ４Ｃ６Ｏ６、Ｌｉ２Ｃ６Ｏ６、Ｌｉ６Ｃ６Ｏ６、またはそれらの組合せから選択されることを特徴とする方法。
【請求項１９】
請求項１８に記載の方法において、前記チオエーテルポリマーが、ポリ［メタンテトリル−テトラ（チオメチレン）］（ＰＭＴＴＭ）、ポリ（２，４−ジチオペンタニレン）（ＰＤＴＰ）、主鎖チオエーテルポリマーとしてポリ（エテン−１，１，２，２−テトラチオール）（ＰＥＴＴ）を含むポリマー、共役芳香族部分からなる主鎖を有しペンダントとしてチオエーテル側鎖を有する側鎖チオエーテルポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、またはポリ［３，４（エチレンジチオ）チオフェン］（ＰＥＤＴＴ）から選択されることを特徴とする方法。
【請求項２０】
請求項１１に記載の方法において、前記有機材料が、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガン（ＩＩ）フタロシアニン、ジリチウムフタロシアニン、アルミニウムフタロシアニンクロリド、カドミウムフタロシアニン、クロロガリウムフタロシアニン、コバルトフタロシアニン、銀フタロシアニン、無金属フタロシアニン、それらの化学的誘導体、またはそれらの組合せから選択されるフタロシアニン化合物を含むことを特徴とする方法。
【請求項２１】
請求項１に記載の方法において、前記電極活物質が、有機材料と無機材料または金属酸化物／リン酸塩／硫化物との混合物を含むカソード活物質であることを特徴とする方法。
【請求項２２】
請求項１に記載の方法において、前記電極活物質粒子が、１０ｎｍ〜２０μｍの直径または厚さを有する粉末、フレーク、ビーズ、ペレット、球、ワイヤ、繊維、フィラメント、ディスク、リボン、またはロッドを含むことを特徴とする方法。
【請求項２３】
請求項２２に記載の方法において、前記直径または厚さが１μｍ〜１０μｍであることを特徴とする方法。
【請求項２４】
請求項１に記載の方法において、前記黒鉛材料が、天然黒鉛、合成黒鉛、高配向熱分解黒鉛、黒鉛繊維、黒鉛ナノファイバー、フッ化黒鉛、化学修飾黒鉛、メソカーボンマイクロビーズ、部分結晶性黒鉛、またはそれらの組合せから選択されることを特徴とする方法。
【請求項２５】
請求項１に記載の方法において、前記エネルギー衝突装置が、振動ボールミル、遊星ボールミル、高エネルギーミル、バスケットミル、アジテーターボールミル、極低温ボールミル、マイクロボールミル、タンブラーボールミル、連続ボールミル、撹拌ボールミル、加圧ボールミル、プラズマ支援ボールミル、フリーザーミル、振動ふるい、ビーズミル、ナノビーズミル、超音波ホモジナイザーミル、遠心分離遊星ミキサー、真空ボールミル、または共鳴音響ミキサーであることを特徴とする方法。
【請求項２６】
請求項１に記載の方法において、前記グラフェンシートが単層グラフェンシートを含むことを特徴とする方法。
【請求項２７】
請求項１に記載の方法において、前記グラフェンシートが少なくとも８０％の単層グラフェン、または１０以下のグラフェン面を有する少なくとも８０％の数層グラフェンを含むことを特徴とする方法。
【請求項２８】
請求項１に記載の方法において、前記エネルギー衝突装置を運転する手順が、連続エネルギー衝突装置を用いて連続方法で行われることを特徴とする方法。
【請求項２９】
請求項１に記載の方法によって製造された固体活物質のグラフェン包有粒子の材料において、グラフェンおよび固体活物質粒子を合わせた全重量を基準としたグラフェンの比率が０．０１重量％〜２０重量％であることを特徴とする材料。
【請求項３０】
請求項１において製造された前記グラフェン包有またはグラフェン封入電極活物質を含むことを特徴とする電池電極。
【請求項３１】
請求項３０に記載の電池電極を含むことを特徴とする電池。
【請求項３２】
請求項１において製造された前記グラフェン包有またはグラフェン封入電極活物質を電極活物質として含む電池電極において、前記電池が、リチウムイオン電池、リチウム金属二次電池、リチウム硫黄電池、リチウム空気電池、リチウムセレン電池、ナトリウムイオン電池、ナトリウム金属二次電池、ナトリウム硫黄電池、ナトリウム空気電池、マグネシウムイオン電池、マグネシウム金属電池、アルミニウムイオン電池、アルミニウム金属二次電池、亜鉛イオン電池、亜鉛金属電池、または亜鉛空気電池であることを特徴とする電池電極。
【発明の詳細な説明】
【技術分野】
【０００１】
関連出願の相互参照
本出願は、参照により本明細書に援用される２０１６年５月１７日に出願された米国特許出願第１５／１５６５０４号明細書の優先権を主張する。
【０００２】
本発明は、一般に、リチウム電池の分野に関し、特に、リチウム電池用のグラフェンで保護された電極活物質の環境に優しく費用対効果の高い製造方法に関する。
【背景技術】
【０００３】
アノード活物質の再検討
リチウムイオン電池の最も一般的に使用されるアノード材料は、リチウムとインターカレート可能な天然黒鉛および合成黒鉛（もしくは人造黒鉛）であり、結果として得られる黒鉛インターカレーション化合物（ＧＩＣ）はＬｉｘＣ６（式中、ｘは典型的には１未満である）で表すことができる。完全な黒鉛結晶のグラフェン面間の間隙中に可逆的にインターカレート可能なリチウムの最大量がｘ＝１に対応し、それによって３７２ｍＡｈ／ｇの理論比容量が画定される。
【０００４】
黒鉛または炭素のアノードは、最初の数回の充電−放電サイクル中にリチウムと電解質との間（またはリチウムとアノード表面／エッジ原子または官能基との間）の反応によって得られる保護表面−電解質界面層（ＳＥＩ）が存在するため、長いサイクル寿命を有することができる。この反応におけるリチウムは、電荷移動の目的が本来意図されたリチウムイオンの一部に由来する。ＳＥＩが形成されると、それらのリチウムイオンは不活性なＳＥＩ層の一部となって、不可逆的となり、すなわちそれらはもはや電荷移動の活性元素となることはできない。したがって、有効なＳＥＩ層の形成のために最小量のリチウムが使用されることが望ましい。ＳＥＩの形成に加えて、不可逆容量損失Ｑｉｒは、電解質／溶媒共インターカレーションおよび別の副反応によって生じる黒鉛の剥離によっても生じうる。
【０００５】
炭素系または黒鉛系のアノード材料に加えて、可能性のあるアノード用途で評価されている別の無機材料としては、リチウム原子／イオンを収容できる、またはリチウムと反応できる金属酸化物、金属窒化物、金属硫化物など、ならびに一連の金属、金属合金、および金属間化合物が挙げられる。これらの材料の中で、ＬｉａＡ（ＡはＡｌなどの金属であり、「ａ」は０＜ａ＃５を満たす）の組成式を有するリチウム合金は、たとえばＬｉ４Ｓｉ（３，８２９ｍＡｈ／ｇ）、Ｌｉ４．４Ｓｉ（４，２００ｍＡｈ／ｇ）、Ｌｉ４．４Ｇｅ（１，６２３ｍＡｈ／ｇ）、Ｌｉ４．４Ｓｎ（９９３ｍＡｈ／ｇ）、Ｌｉ３Ｃｄ（７１５ｍＡｈ／ｇ）、Ｌｉ３Ｓｂ（６６０ｍＡｈ／ｇ）、Ｌｉ４．４Ｐｂ（５６９ｍＡｈ／ｇ）、ＬｉＺｎ（４１０ｍＡｈ／ｇ）、およびＬｉ３Ｂｉ（３８５ｍＡｈ／ｇ）など、高い理論容量のために、高い関心が持たれている。しかし、これらの材料から構成されるアノードでは、アノード活物質を出入りするリチウムイオンの挿入および抽出によって誘発されるアノード活物質の膨張および収縮のために、充電および放電サイクル中に激しい微粉化（合金粒子の細分化）が生じる。この膨張および収縮、ならびに結果として生じる活物質粒子の微粉化によって、活性粒子と伝導性添加剤との間の接触が減少し、アノード活物質とその集電体との間の接触が減少する。この劣化現象を図１中に示している。これらの悪影響によって、充電−放電サイクル寿命が大幅に短縮される。
【０００６】
このような機械的劣化に関連する問題を克服するために、３つの技術的方法が提案されている：
（１）おそらくは、粒子中に貯蔵されることがあり、粒子中の亀裂形成の推進力となるひずみエネルギーを減少させる目的で、活物質粒子のサイズを減少させること。しかし、粒度の減少は、液体電解質と場合により反応可能な表面積が広くなることを意味する。このような反応は、不可逆容量損失の原因となるので望ましくない。
（２）銅箔などの集電体上に薄膜の電極活物質を直接堆積すること。しかし、非常に小さい厚さ方向寸法（典型的には５００ｎｍよりもはるかに小さく、多くの場合１００ｎｍよりも必然的に薄い）を有するこのような薄膜構造は、ごく少量の活物質を電極（同じ電極または集電体表面積の場合）中に混入することができ、低い全リチウム貯蔵容量、および（単位質量当たりの容量は大きくなりうるが）単位電極表面積当たりの低いリチウム貯蔵容量が得られることを意味する。このような薄膜は、サイクルによって誘発される亀裂に対してより抵抗性にするために１００ｎｍ未満の厚さを有する必要があり、全リチウム貯蔵容量および単位電極表面積当たりのリチウム貯蔵容量がさらに低下する。このような薄膜電池は、用途範囲が非常に限定される。望ましい典型的な電極厚さは１００μｍ〜２００μｍである。これらの薄膜電極（＜５００ｎｍまたはさらには＜１００ｎｍの厚さを有する）は、３分の１どころではなく３桁の大きさで必要な厚さにおよばない。
（３）より活性の低いまたは不活性のマトリックスで保護された（その中に分散、またはそれによって封入された）小さな電極活性粒子、たとえば、炭素で被覆されたＳｉ粒子、ゾルゲル黒鉛で保護されたＳｉ、金属酸化物で被覆されたＳｉもしくはＳｎ、およびモノマーで被覆されたＳｎナノ粒子から構成される複合材料を使用すること。おそらく、保護マトリックスによって、粒子の膨張または収縮に対する緩衝作用が得られ、電極活物質との電解質の接触および反応が防止される。アノード活性粒子の例は、Ｓｉ、Ｓｎ、およびＳｎＯ２である。残念ながら、Ｓｉ粒子などの活物質粒子が電池充電ステップ中に膨張すると、保護コーティング材料の機械的脆弱性および／または脆性のために、保護コーティングは容易に破壊される。それ自体がリチウムイオン伝導性でもある利用可能な高強度および高靱性の材料はこれまで存在しない。
【０００７】
活性粒子（ＳｉおよびＳｎなど）の保護に使用されるコーティングまたはマトリックス材料は、炭素、ゾルゲル黒鉛、金属酸化物、モノマー、セラミック、および酸化リチウムであることにさらに留意することができる。これらの保護材料は単独では、すべて非常に脆く、弱く（低強度であり）、および／または非伝導性（たとえば、セラミックまたは酸化物のコーティング）である。理想的には、保護材料は以下の要求を満たすべきである。（ａ）コーティングまたはマトリックス材料は、リチウム化するときに電極活物質粒子が過度に膨張するのを抑制するのに役立つように、高い強度および剛性を有するべきである。（ｂ）保護材料は、繰り返すサイクル中の崩壊を回避するために高い破壊靱性または亀裂形成に対する高い抵抗性も有するべきである。（ｃ）保護材料は、電解質に対して不活性（非反応性）であるが、良好なリチウムイオン伝導体である必要がある。（ｄ）保護材料によって、リチウムイオンを不可逆的に捕捉する多量の欠陥部位が生じてはならない。（ｅ）保護材料は、リチウムイオン伝導性である必要がある。従来技術の保護材料のすべては、これらの要求に到達していない。したがって、結果として得られるアノードが、典型的には期待されるよりもはるかに低い可逆比容量を示すことが確認されることは驚くことではなかった。多くの場合、第１サイクル効率は非常に低い（ほとんどが８０％未満、一部ではさらに６０％未満）。さらに、ほとんどの場合、電極は多数のサイクルの動作が不可能である。さらに、これらの電極のほとんどは、高レートが不可能であり高放電率において許容できないほど低い容量を示す。
【０００８】
これらおよびその他の理由のため、従来技術のほとんどの複合電極は、いくつかの点で欠陥を有し、たとえば、ほとんどの場合、十分よりも低い可逆容量、不十分なサイクル安定性、高い不可逆容量、リチウムイオン挿入および抽出ステップ中の内部応力またはひずみの軽減における無効性、ならびに他の望ましくない副次的作用を有する。
【０００９】
特に関心の高い複合粒子は、炭素マトリックス中に分散した別個のＳｉおよび黒鉛の粒子の混合物であり；たとえばＭａｏら［“Ｃａｒｂｏｎ−ｃｏａｔｅｄ  Ｓｉｌｉｃｏｎ  Ｐａｒｔｉｃｌｅ  Ｐｏｗｄｅｒ  ａｓ  ｔｈｅ  Ａｎｏｄｅ  Ｍａｔｅｒｉａｌ  ｆｏｒ  Ｌｉｔｈｉｕｍ  Ｂａｔｔｅｒｉｅｓ  ａｎｄ  ｔｈｅ  Ｍｅｔｈｏｄ  ｏｆ  Ｍａｋｉｎｇ  ｔｈｅ  Ｓａｍｅ，”米国特許出願公開第２００５／０１３６３３０号明細書（２００５年６月２３日）］によって作製されるものである。中に分散した複合ナノＳｉ（酸化物によって保護される）および黒鉛粒子を含有する炭素マトリックス、および黒鉛粒子の表面上に分布した炭素被覆Ｓｉ粒子も関心が高い  この場合も、これらの複合粒子では、低い比容量が得られるか、または少ない数のサイクルまででのみ充電−放電が可能となる。炭素は単独では比較的弱く脆性であり、ミクロンサイズの黒鉛粒子が存在しても、黒鉛粒子自体は比較的弱いので、炭素の機械的完全性は改善されないと思われる。これらの場合、黒鉛は、おそらくはアノード材料の導電性を改善するために使用された。さらに、ポリマー炭素、非晶質炭素、または前黒鉛化炭素は、最初の数サイクル中にリチウムを不可逆的に捕捉するリチウム捕捉部位が多すぎることがあり、過度の不可逆性となりうる。
【００１０】
要約すると、従来技術では、リチウムイオン電池中のアノード材料としての使用に望ましい性質のすべてまたは大部分を有する複合材料は示されていない。したがって、長いサイクル寿命、高い可逆容量、低い不可逆容量、小さい粒度（高レート容量のため）、および一般に使用される電解質に対する適合性を有するリチウムイオン電池用の新規なアノードが切実かつ継続的に必要とされている。大量にこのような材料が即座にまたは容易に製造される方法も必要とされている。
【００１１】
これらの要求に応えて、本発明者らの以前の出願の１つは、リチウムイオン電池アノードとして使用するためのナノスケールグラフェンプレートレット系複合組成物を開示している［Ａ．Ｚｈａｍｕ  ａｎｄ  Ｂ．Ｚ．Ｊａｎｇ，“Ｎａｎｏ  Ｇｒａｐｈｅｎｅ  Ｐｌａｔｅｌｅｔ−Ｂａｓｅｄ  Ｃｏｍｐｏｓｉｔｅ  Ａｎｏｄｅ  Ｃｏｍｐｏｓｉｔｉｏｎｓ  ｆｏｒ  Ｌｉｔｈｉｕｍ  Ｉｏｎ  Ｂａｔｔｅｒｉｅｓ，”米国特許出願第１１／９８２，６７２号明細書（２００７年１１月５日）；現在は米国特許第７，７４５，０４７号明細書（２０１０年６年２９日）］。この組成物は、（ａ）アノード活物質のミクロンサイズまたはナノメートルサイズの粒子またはコーティングと、（ｂ）複数のナノスケールのグラフェンプレートレット（ＮＧＰ）とを含み、プレートレットは、１００ｎｍ未満のプレートレット厚さを有するグラフェンシートまたはグラフェンシートのスタックを含み、粒子またはコーティングは、ＮＧＰに物理的に取り付けられるか、または化学的に結合される。ナノグラフェンプレートレット（ＮＧＰ）は、個別のグラフェンシート（黒鉛結晶から単離された炭素原子の個別の底面）、または厚さ方向に一緒に結合した複数のグラフェン面のスタックである。ＮＧＰは、１００ｎｍ未満の厚さと、１０μｍを超える場合も下回る場合もある長さ、幅、または直径とを有する。厚さは、より好ましくは１０ｎｍ未満、最も好ましくは１ｎｍ未満である。
【００１２】
本発明者らの別の特許出願では、より特殊な組成物が開示されており、これはＮＧＰおよび／または別の伝導性フィラメントと、伝導性バインダーによってこれらのＮＧＰまたはフィラメントに結合する選択されたアノード活物質粒子との３Ｄ網目構造から構成される［Ｊｉｎｊｕｎ  Ｓｈｉ，Ａｒｕｎａ  Ｚｈａｍｕ  ａｎｄ  Ｂｏｒ  Ｚ．Ｊａｎｇ，“Ｃｏｎｄｕｃｔｉｖｅ  Ｎａｎｏｃｏｍｐｏｓｉｔｅ−ｂａｓｅｄ  Ｅｌｅｃｔｒｏｄｅｓ  ｆｏｒ  Ｌｉｔｈｉｕｍ  Ｂａｔｔｅｒｉｅｓ，”米国特許出願第１２／１５６，６４４号明細書（２００８年６月４日）］。図２に概略的に示されるさらに別の出願では、どちらも保護マトリックス（たとえば炭素マトリックス）中に分散されるＮＧＰと電極活物質粒子とを含有するナノグラフェン強化ナノ複合固体粒子組成物が提供されている［Ａｒｕｎａ  Ｚｈａｍｕ，Ｂｏｒ  Ｚ．Ｊａｎｇ，ａｎｄ  Ｊｉｎｊｕｎ  Ｓｈｉ，“Ｎａｎｏ  Ｇｒａｐｈｅｎｅ  Ｒｅｉｎｆｏｒｃｅｄ  Ｎａｎｏｃｏｍｐｏｓｉｔｅ  ｆｏｒ  Ｌｉｔｈｉｕｍ  Ｂａｔｔｅｒｙ  Ｅｌｅｃｔｒｏｄｅｓ，”米国特許出願第１２／３１５，５５５号明細書（２００８年１２月４日）］。
【００１３】
アノード活物質の優れた支持体となるグラフェンの本発明者らの発見の後、他者による多くの後続の研究によって、この方法の有効性が確認されている。たとえば、Ｗａｎｇらは、Ｌｉイオンの挿入を向上させるための自己組織化ＴｉＯ２−グラフェン複合ナノ構造を研究している［Ｄ．Ｗａｎｇ，ｅｔ  ａｌ．“Ｓｅｌｆ−Ａｓｓｅｍｂｌｅｄ  ＴｉＯ２−Ｇｒａｐｈｅｎｅ  Ｈｙｂｒｉｄ  Ｎａｎｏｓｔｒｕｃｔｕｒｅｓ  ｆｏｒ  Ｅｎｈａｎｃｅｄ  Ｌｉ−Ｉｏｎ  Ｉｎｓｅｒｔｉｏｎ．”ＡＣＳ  Ｎａｎｏ，３（２００９）９０７−９１４］。それらの結果、純粋なＴｉＯ２相と比較すると、この複合体の比容量は高充電率において２倍を超えることが示される。高い充電−放電率におけるこの改善された容量は、金属酸化物電極中に埋め込まれた浸透グラフェン網目構造によって得られる電極の伝導率の増加によるものであった。しかし、これらすべての以前の研究は、アノード活物質粒子に電子伝導経路の網目構造を提供することのみに集中しており、アノード材料の加工の容易さ、電極の加工性、電極のタップ密度（特定の容積中に高密度材料を充填する能力）、および長期サイクル安定性などの別の重要な問題には対処できていない。たとえば、自己組織化複合ナノ構造の製造方法は、大量生産には適していない。使用される酸化グラフェンシートは、組立手順の前に、環境に望ましくないプロセスを使用して製造されている。アノード材料粒子でコーティングされたグラフェンシート単独は、電極製造には適しておらず（集電体上への材料のコーティングが困難なため）、結果として得られる電極は、典型的にはタップ密度が低くなりすぎる。さらに、紙を主成分とする複合構造は、現行のリチウムイオン電池製造設備には適合していない。これらすべては、実際の電池製造環境において対処する必要がある非常に重要な問題である。
【００１４】
カソード活物質の再検討
リチウムイオンセル、リチウム金属セル、またはリチウム硫黄セルの中のすべてのカソード（正極）活物質は導電性が非常に低いため、典型的には５％〜２０％の量の伝導性添加剤（たとえばカーボンブラック、微細黒鉛粒子、膨張黒鉛粒子、またはそれらの組合せ）を電極中に加える必要がある。リチウム硫黄セルの場合、カソード中の硫黄の伝導性支持体として５０重量％と同程度の量の炭素量が使用される。しかし、伝導性添加剤は電極活物質ではない（すなわちリチウムイオンを可逆的に貯蔵することができない）。非活物質の使用は、ＬｉＦｅＰＯ４などの電極活物質の相対比率が低下する、すなわち希釈されることを意味する。たとえば、バインダーとしての５重量％のＰＶＤＦおよび伝導性添加剤としての５％のカーボンブラックをカソード中に混入することは、カソード活物質（たとえば、コバルト酸リチウム）の最大量がわずか９０％となり、全リチウムイオン貯蔵容量が事実上低下することを意味する。より一般的に使用されるカソード活物質の比容量は既に非常に低い（１４０〜１７０ｍＡｈ／ｇ）ので、多量の非活物質が使用されて活物質の濃度が薄まる場合に、この問題がさらに悪化する。
【００１５】
伝導性添加剤としての最新技術のカーボンブラック（ＣＢ）材料は、いくつかの欠点を有する：
（１）ＣＢは、典型的には、典型的には球状の形状である複数の一次粒子の凝集体の形状で利用可能となる。この幾何学的特徴（最大寸法対最小寸法の比、すなわちアスペクト比が約１）と、ＣＢが電気絶縁性マトリックス（たとえばコバルト酸リチウムおよびリン酸鉄リチウム）中の別個の粒子として分散した小さな相となる見解とのため、ＣＢ粒子が合体して電子伝導経路の３Ｄ網目構造を形成する浸透閾値に到達するために多量のＣＢが必要となる。
（２）ＣＢ自体は比較的低い導電率を有し、したがって、結果として得られる電極は、浸透閾値に到達する場合でさえも比較的低い伝導率のままとなる。結果として得られる複合電極を適度に伝導性にするために、比較的高い比率のＣＢ（浸透閾値をはるかに超える）をカソード中に混入させる必要がある。
【００１６】
明らかに、より効果的な導電性添加剤材料に対する切迫した要求が存在する。好ましくは、この導電性添加剤は高い熱伝導性でもある。このような熱伝導性添加剤は、Ｌｉイオン電池の電気化学的動作により発生する熱を散逸させることができ、それによって電池の信頼性が高まり、電池の熱暴走および破裂が問題となる可能性が低下する。高い導電率を有すると、伝導性添加剤を高い比率で加える必要性がなくなる。
【００１７】
リチウム電池のカソード用の伝導性添加剤としてカーボンブラック（ＣＢ）およびアセチレンブラック（ＡＢ）以外の別の炭素ナノ材料を使用する試みがいくつか行われている。このようなものとしては、カーボンナノチューブ（ＣＮＴ）、気相成長カーボンナノファイバー（ＶＧ−ＣＮＦ）、およびカソード活物質粒子の表面の単純な炭素コーティングが挙げられる。その結果は十分なものではなく、したがって、現在では、事実上カーボンブラックおよび人造黒鉛粒子が、リチウムイオン電池産業において広く使用されているわずか２種類のカソード伝導性添加剤である。それらの理由は、単にＣＮＴおよびＶＧ−ＣＮＦの両方の明らかに高いコストだけではない。ＣＮＴおよびＶＧ−ＣＮＦのもつれをなくし、それらを液体または固体の媒体中に均一に分散させることの困難さが、伝導性添加剤としてのこれらの高価な材料のより広範な利用への障害となっている。さらに、ＣＮＴおよびＶＧ−ＣＮＦの両方の製造には、触媒としてかなりの量の遷移金属ナノ粒子の使用が通常は必要となる。これらの遷移金属粒子を除去することは困難であり、完全な除去は不可能であるため、それによってリチウム金属のサイクル安定性に悪影響が生じることがある。
【００１８】
より安価な炭素コーティングに関しては、リン酸鉄リチウム中での使用が考慮され、炭素コーティング（典型的には、熱分解によって糖または樹脂などの前駆体を変換することによって得られる）の伝導率は比較的低い。炭素コーティングの伝導率を高めるために黒鉛化処理が行われるが、この処理は２，０００℃を超える温度を必要とし、それによって下にあるカソード活物質（たとえば、ＬｉＦｅＰＯ４）が劣化する。
【００１９】
別の方法の１つとして、Ｄｉｎｇらは、ＬｉＦｅＰＯ４／グラフェン複合材料の電気化学的挙動を研究した［Ｙ．Ｄｉｎｇ，ｅｔ  ａｌ．“Ｐｒｅｐａｒａｔｉｏｎ  ｏｆ  ｎａｎｏ−ｓｔｒｕｃｔｕｒｅｄ  ＬｉＦｅＰＯ４／ｇｒａｐｈｅｎｅ  ｃｏｍｐｏｓｉｔｅｓ  ｂｙ  ｃｏ−ｐｒｅｃｉｐｉｔａｔｉｏｎ  ｍｅｔｈｏｄ，”Ｅｌｅｃｔｒｏｃｈｅｍｉｓｔｒｙ  Ｃｏｍｍｕｎｉｃａｔｉｏｎｓ  １２（２０１０）１０−１３］。共沈方法によって、グラフェンナノシートの両主面上にコーティングされたＬｉＦｅＰＯ４ナノ粒子が形成される。次に、これらのＬｉＦｅＰＯ４でコーティングされたグラフェンシートを互いに積層することによって、カソードが形成される。この方法はいくつかの大きな欠点を有する：
（１）ＬｉＦｅＰＯ４ナノ粒子が結合したグラフェンシートの２つの主面を有することで、結果として得られる電極には、積層体中の２つの隣接するコーティングされたシートの間で多くの絶縁体間の接触が生じる。
（２）どちらの面上でもグラフェン表面積のわずか３０％未満がＬｉＦｅＰＯ４粒子で覆われる。このためカソード活物質は比較的小さな比率となる。
（３）取扱中および電極製造中にＬｉＦｅＰＯ４粒子はグラフェンシートから容易に分離する。
（４）本発明者らは、共沈方法によって形成されるナノ粒子が結合したグラフェンシートが、現行の電極コーティング設備を用いたカソードの製造には適していないことを見出した。特に、これらの粒子が結合したグラフェンシートは、単位電極堆積当たりに大きな質量を有する高密度状態に圧密化することができなかった。言い換えると、カソードのタップ密度が比較的低い。これは非常に重要な問題となるが、その理由は、ＬｉＦｅＰＯ４などの一般に使用されるすべてのカソード活物質は既に比較的低い比容量（ｍＡｈ／ｇ）を有し、多量のカソード活物質を特定の電極体積中に充填できないことは、カソード側の全体の容量が過度に低くなることを意味するからである（カソード活物質の典型的な比容量（１４０〜１７０ｍＡｈ／ｇ）は、アノード活物質の比容量（３３０〜３６０ｍＡｈ／ｇ）よりも既にはるかに低いことに注意されたい。このようなアンバランスは、リチウムイオン電池の設計および製造において主要な問題となっている）。
【００２０】
グラフェン（単離グラフェンシートまたはナノグラフェンプレートレット）の再検討
単層グラフェンシートは、２次元の六角形格子を占める炭素原子から構成される。多層グラフェンは、２つ以上のグラフェン面から構成されるプレートレットである。個別の単層グラフェンシートおよび多層グラフェンプレートレットは、本明細書では一括してナノグラフェンプレートレット（ＮＧＰ）またはグラフェン材料と記載される。ＮＧＰとしては、純粋なグラフェン（実質的に９９％炭素原子）、わずかに酸化されたグラフェン（＜５重量％の酸素）、酸化グラフェン（≧５重量％の酸素）、わずかにフッ素化されたグラフェン（＜５重量％のフッ素）、フッ化グラフェン（≧５重量％のフッ素）、他のハロゲン化グラフェン、および化学官能化グラフェンが挙げられる。
【００２１】
ＮＧＰは、一連の独特の物理的、化学的、および機械的性質を有することが分かっている。たとえば、グラフェンは、あらゆる既存の材料の中で最も高い固有強度および最も高い熱伝導率を示すことが分かった。グラフェンの実際の電子デバイス用途（たとえば、トランジスタ中の主要要素としてのＳｉの代替）は、今後５〜１０年の間に実現するとは考えられていないが、複合材料中、およびエネルギー貯蔵装置の電極材料中のナノフィラーとしてのその用途は目前に迫っている。加工可能グラフェンシートを大量に利用できることが、グラフェンの複合物用途、エネルギー用途、および別の用途の開発に成功するために重要である。
【００２２】
本発明者らの研究グループは、グラフェンを最初に発見した［Ｂ．Ｚ．Ｊａｎｇ  ａｎｄ  Ｗ．Ｃ．Ｈｕａｎｇ，“Ｎａｎｏ−ｓｃａｌｅｄ  Ｇｒａｐｈｅｎｅ  Ｐｌａｔｅｓ”、２００２年１０月２１日に提出された米国特許出願第１０／２７４，４７３号明細書；現在は米国特許第７，０７１，２５８号明細書（０７／０４／２００６）］。ＮＧＰおよびＮＧＰナノ複合物の製造方法は本発明者らによって最近レビューされている［Ｂｏｒ  Ｚ．Ｊａｎｇ  ａｎｄ  Ａ  Ｚｈａｍｕ，“Ｐｒｏｃｅｓｓｉｎｇ  ｏｆ  Ｎａｎｏ  Ｇｒａｐｈｅｎｅ  Ｐｌａｔｅｌｅｔｓ  （ＮＧＰｓ）  ａｎｄ  ＮＧＰ  Ｎａｎｏｃｏｍｐｏｓｉｔｅｓ：Ａ  Ｒｅｖｉｅｗ，”Ｊ．Ｍａｔｅｒｉａｌｓ  Ｓｃｉ．４３（２００８）５０９２−５１０１］。本発明者らの研究によって、以下に概略を示すナノグラフェンプレートレットの確立された製造方法には従わないという点で新規である、単離ナノグラフェンプレートレットのケミカルフリー製造方法が得られた。さらに、この方法は、費用対効果が高く、大幅に少ない環境影響で新規グラフェン材料が得られるという点で有用性が高い。ＮＧＰを製造するために４つの主要な従来技術の方法が採用されてきた。これらの利点および欠点を以下に簡潔にまとめている。
【００２３】
単離されたグラフェンシート（ＮＧＰ）の製造についての従来技術の方法
方法１：酸化黒鉛（ＧＯ）プレートレットの化学的形成および還元
第１の方法（図１）は、黒鉛インターカレーション化合物（ＧＩＣ）、または実際には酸化黒鉛（ＧＯ）を得るために、インターカラントおよび酸化剤（たとえば、それぞれ濃硫酸および硝酸）を用いた天然黒鉛粉末の処理を伴う［Ｗｉｌｌｉａｍ  Ｓ．Ｈｕｍｍｅｒｓ，Ｊｒ．，ｅｔ  ａｌ．，Ｐｒｅｐａｒａｔｉｏｎ  ｏｆ  Ｇｒａｐｈｉｔｉｃ  Ｏｘｉｄｅ，Ｊｏｕｒｎａｌ  ｏｆ  ｔｈｅ  Ａｍｅｒｉｃａｎ  Ｃｈｅｍｉｃａｌ  Ｓｏｃｉｅｔｙ，１９５８，ｐ．１３３９］。インターカレーションまたは酸化の前、黒鉛は約０．３３５ｎｍのグラフェン面間隔を有する（Ｌｄ＝１／２  ｄ００２＝０．３３５ｎｍ）。インターカレーションおよび酸化処理を行うと、グラフェン間隔は、典型的には０．６ｎｍを超える値まで増加する。これは、この化学的経路中に黒鉛材料に生じる第１の膨張段階である。得られたＧＩＣまたはＧＯは、次に、熱衝撃曝露、または溶液系の超音波支援グラフェン層剥離方法のいずれかを用いることでさらに膨張する（多くの場合で剥離と呼ばれる）。
【００２４】
熱衝撃曝露方法では、典型的には依然として互いに相互接続する黒鉛フレークから構成される「黒鉛ワーム」の形態である剥離またはさらに膨張した黒鉛を形成するために、ＧＩＣまたはＧＯを高温（典型的には８００〜１，０５０℃）に短時間（典型的には１５〜６０秒）曝露して、ＧＩＣまたはＧＯを剥離または膨張させる。この熱衝撃手順によって、一部分離した黒鉛フレークまたはグラフェンシートを製造することができるが、通常は、黒鉛フレークの大部分は相互接続されたままである。典型的には、次に、剥離した黒鉛または黒鉛ワームに対して、エアミル粉砕、機械的剪断、または水中の超音波処理を用いたフレーク分離処理が行われる。したがって、方法１は、基本的に、第１の膨張（酸化またはインターカレーション）と、さらなる膨張（または「剥離」）と、分離との３つの異なる手順を伴う。
【００２５】
溶液系分離方法では、膨張または剥離したＧＯ粉末を水中または水性アルコール溶液中に分散させ、これに対して超音波処理を行う。これらの方法において、超音波処理は、黒鉛のインターカレーションおよび酸化の後（すなわち第１の膨張の後）、ならびに典型的には得られたＧＩＣまたはＧＯの熱衝撃曝露の後（第２の膨張の後）に使用することに留意することが重要である。あるいは、面間空間内に存在するイオン間の反発力がグラフェン間ファンデルワールス力に打ち勝って、結果としてグラフェン層が分離するように、水中に分散させたＧＯ粉末のイオン交換または長時間の精製手順が行われる。
【００２６】
この従来の化学的製造方法に関連したいくつかの大きな問題が存在する：
（１）この方法は、硫酸、硝酸、および過マンガン酸カリウムもしくは塩素酸ナトリウムなどのいくつかの望ましくない化学物質を多量に使用する必要がある。
（２）化学処理方法は、典型的には５時間から５日間の長いインターカレーションおよび酸化の時間を必要とする。
（３）強酸によって、「黒鉛中に入り込むこと」によるこの長いインターカレーションまたは酸化プロセス中に、多量の黒鉛が消費される（黒鉛が二酸化炭素に変換され、これがプロセス中に失われる）。強酸および酸化剤中に浸漬した黒鉛材料の２０〜５０重量％が失われることは珍しくない。
（４）熱剥離は、高温（典型的には８００〜１，２００℃）を必要とし、したがって、非常にエネルギーを消費するプロセスである。
（５）熱で誘発される剥離方法および溶液で誘発される剥離方法の両方は、非常に時間のかかる洗浄および精製のステップを必要とする。たとえば、洗浄して１グラムのＧＩＣを回収するために典型的には２．５ｋｇの水が使用され、適切な処理が必要となる多量の廃水が生じる。
（６）熱で誘発される剥離方法および溶液で誘発される剥離方法の両方では、得られる生成物は、酸素含有量を減少させるためのさらなる化学的還元処理を行う必要があるＧＯプレートレットである。典型的には、還元後でさえも、ＧＯプレートレットの導電率は、純粋なグラフェンの導電よりもはるかに低いままである。さらに、この還元手順は、ヒドラジンなどの毒性化学物質の利用を伴うことが多い。
（７）さらに、排液後にフレーク上に保持されるインターカレーション溶液の量は、黒鉛フレーク１００重量部当たり２０〜１５０部（ｐｐｈ）の溶液の範囲、より典型的には約５０〜１２０ｐｐｈの範囲となりうる。高温剥離中、フレークによって保持される残存インターカレート（ｉｎｔｅｒｃａｌａｔｅ）種は分解して硫黄化合物および窒素化合物の種々の化学種（たとえば、ＮＯｘおよびＳＯｘ）を生成し、これらは望ましくない。流出液は、環境に対して悪影響が生じないようにするために費用のかかる改善手順が必要となる。
【００２７】
方法２：純粋なナノグラフェンプレートレットの直接形成
２００２年に、本発明者らの研究チームは、ポリマーまたはピッチ前駆体から得られた部分的に炭化または黒鉛化されたポリマー炭素から単層および多層のグラフェンシートを単離することに成功した［Ｂ．Ｚ．Ｊａｎｇ  ａｎｄ  Ｗ．Ｃ．Ｈｕａｎｇ，“Ｎａｎｏ−ｓｃａｌｅｄ  Ｇｒａｐｈｅｎｅ  Ｐｌａｔｅｓ”、２００２年１０月２１日に提出された米国特許出願第１０／２７４，４７３号明細書；現在は米国特許第７，０７１，２５８号明細書（２００６年７月４日）］。Ｍａｃｋら［“Ｃｈｅｍｉｃａｌ  ｍａｎｕｆａｃｔｕｒｅ  ｏｆ  ｎａｎｏｓｔｒｕｃｔｕｒｅｄ  ｍａｔｅｒｉａｌｓ”米国特許第６，８７２，３３０号明細書（２００５年３月２９日）］は、黒鉛にカリウム溶融物をインターカレートさせるステップと、結果としてＫがインターカレートされた黒鉛をアルコールと接触させて、ＮＧＰを含む剥離黒鉛を乱暴に生成するステップとを含む方法を開発した。カリウムおよびナトリウムなどの純アルカリ金属は水分に対して非常に敏感であり、爆発の危険が生じるので、この方法は、真空中または非常に乾燥したグローブボックス環境中で注意深く行う必要がある。この方法は、ＮＧＰの大量生産には適していない。
【００２８】
方法３：無機結晶表面上でのグラフェンシートのエピタキシャル成長および化学蒸着
基板上の超薄グラフェンシートの小規模製造は、熱分解に基づくエピタキシャル成長およびレーザー脱離イオン化技術によって行うことができる［Ｗａｌｔ  Ａ．ＤｅＨｅｅｒ，Ｃｌａｉｒｅ  Ｂｅｒｇｅｒ，Ｐｈｉｌｌｉｐ  Ｎ．Ｆｉｒｓｔ，“Ｐａｔｔｅｒｎｅｄ  ｔｈｉｎ  ｆｉｌｍ  ｇｒａｐｈｉｔｅ  ｄｅｖｉｃｅｓ  ａｎｄ  ｍｅｔｈｏｄ  ｆｏｒ  ｍａｋｉｎｇ  ｓａｍｅ”米国特許第７，３２７，０００Ｂ２号明細書（２００３年６月１２日）］。わずか１層または数層の原子層を有する黒鉛のエピタキシャル膜は、それらの特有の特性およびデバイス基板としての大きな可能性のため、技術的および化学的に重要である。しかし、これらの方法は、複合材料およびエネルギー貯蔵用途の単離されたグラフェンシートの大量生産には適していない。
【００２９】
方法４：ボトムアップ方法（小分子からのグラフェンの合成）
Ｙａｎｇら［“Ｔｗｏ−ｄｉｍｅｎｓｉｏｎａｌ  Ｇｒａｐｈｅｎｅ  Ｎａｎｏ−ｒｉｂｂｏｎｓ，”Ｊ．Ａｍ．Ｃｈｅｍ．Ｓｏｃ．１３０（２００８）４２１６−１７］は、１，４−ジヨード−２，３，５，６−テトラフェニル−ベンゼンと４−ブロモフェニルボロン酸との鈴木−宮浦カップリングから開始する方法を用いて最長１２ｎｍの長さのナノグラフェンシートを合成した。結果として得られるヘキサフェニルベンゼン誘導体をさらに誘導体化させ環を縮合させて小さいグラフェンシートを得た。これは、これまでは非常に小さいグラフェンシートが生成されている遅いプロセスである。
【００３０】
したがって、望ましくない化学物質の量の減少（またはこれらの化学物質全ての除去）、短縮された処理時間、より少ないエネルギー消費、より低いグラフェン酸化度、望ましくない化学種の排液中（たとえば、硫酸）または空気中（たとえば、ＳＯ２およびＮＯ２）への流出の減少または排除が要求されるグラフェン製造方法が緊急に必要とされている。この方法によって、より純粋（より少ない酸化および損傷）で、より高い導電性で、より大きい／より幅広のグラフェンシートが製造可能となるべきである。これらのグラフェンシートは、強化用ポリマーマトリックス材料中で特に有用である。
【００３１】
例としてリチウムイオン電池およびリチウム金属電池を使用すると、これらのグラフェンシートは、（ａ）改善されたサイクル安定性のための、繰り返される電池の充電／放電中の、アノード活物質もしくはカソード活物質の（たとえば体積膨張／収縮によって誘発される微粉化に対する）保護および電極の（アノードおよびカソードの両方の過度の体積変化に対する）保護と、（ｂ）非活物質である（電池の重量および体積を増加させるが、リチウムイオンの貯蔵のさらなる容量は得られない）伝導性添加剤を過度の量で使用することなく電子伝導経路の３Ｄ網目構造が得られることとにおいて有効である必要がある。
【００３２】
最も望ましくは、黒鉛材料から単離グラフェンシートを直接製造することができ、同時に、アノード活物質またはカソード活物質の粒子を包み込むまたは包有するためにそれらのグラフェンシートを移動させることができる方法が必要とされている。
【００３３】
要約すると、本発明は、現行のリチウム電池と、これらの電池の保護に使用されるグラフェン材料との上述の制限を克服した。
【発明の概要】
【００３４】
本発明は、多種多様の電池用の、非常に単純で、迅速で、規模の変更が可能であり、環境に優しく、費用対効果の高い、グラフェン包有（グラフェン封入）電極活物質（アノード活物質またはカソード活物質のいずれか）の製造方法を提供する。この方法は前述の要求を満たす。この方法は、黒鉛材料または炭素質材料（グラフェン源材料）から単層または数層グラフェンシートを直接製造し、これらの単離された（剥離された）グラフェンシートを電極活物質粒子の表面上に直ちに移動させて、グラフェン包有またはグラフェン封入電極活物質粒子を形成することを伴う。一実施形態では、黒鉛材料または炭素質材料は、インターカレート、酸化、および剥離が行われておらず、あらかじめ製造された単離グラフェンシートを含まない。
【００３５】
特に、本発明は、グラフェン包有またはグラフェン封入電極活物質を黒鉛材料から直接製造する自己包接または自己封入方法を提供する。一実施形態では、この方法は：
ａ）エネルギー衝突装置の衝突チャンバー中で黒鉛材料の複数の粒子と、固体電極活物質の複数の粒子とを混合して混合物を形成するステップにおいて、黒鉛材料は、インターカレート、酸化、および剥離が行われておらず、あらかじめ製造された単離グラフェンシートを含まず、衝突チャンバーはボールミル粉砕媒体を含まない（すなわち、固体電極活物質粒子自体が衝突媒体として機能し、外部から加えられるボールミル粉砕媒体を必要としない、または含まない）ステップと；
ｂ）グラフェンシートを黒鉛材料の粒子から固体電極活物質粒子の表面まで移動させて、グラフェン包有電極活物質を衝突チャンバーの内部で形成する（すなわち、固体電極活物質粒子が黒鉛材料粒子の表面上に衝突し、そこからグラフェンシートが剥離され、剥離したグラフェンシートが自然に固体電極活物質粒子を完全に包み込むまたは包有する）のに十分な時間の長さで、ある頻度およびある強度で、エネルギー衝突装置を操作するステップと；
ｃ）グラフェン包有電極活物質の粒子を衝突チャンバーから回収する（これは衝突チャンバーのキャップを取り外し、グラフェン包有電極活物質の粒子を取り出すような単純なものであってよい）ステップと、
を含む。
【００３６】
この方法は、グラフェン包有またはグラフェン封入電極活物質を電池電極中に混入させるステップをさらに含む。
【００３７】
ステップｂ）後に、十分に利用されていない黒鉛材料の一部の粒子が存在することがある（すなわち、すべてのグラフェンシートが剥離されたとは限らない）。したがって、一実施形態では、ある量の残留黒鉛材料がステップｂ）後に残留し、本発明の方法は、グラフェン包有電極活物質と残留黒鉛材料とを電池電極中に混入させるステップをさらに含む。残留黒鉛材料は、電池電極中の伝導性フィラーとして機能することができる。
【００３８】
別の実施形態では、ある量の残留黒鉛材料がステップｂ）後に残留し、ステップｃ）が、残留量の黒鉛材料をグラフェン包有電極活物質から部分的または完全に分離するステップを含む。
【００３９】
ある実施形態では、固体電極活物質の粒子は、プレリチウム化またはプレナトリウム化された粒子を含む。言い換えると、電極活物質粒子（ＳｉまたはＳｎＯ２など）がグラフェンシートによって包有される前に、これらの粒子には、最大０．１重量％〜３０重量％のＬｉまたはＮａの量で（たとえば電気化学的充填によって）ＬｉまたはＮａイオンがあらかじめインターカレートされている。これは以下の検討事項に関して非常に革新的で独自の方法である。これらの粒子へのＬｉまたはＮａのインターカレーションによって、ＳｉまたはＳｎＯ２の粒子は大きな体積（場合によりその元の体積の最大３８０％）まで膨張することができた。これらのプレリチウム化またはプレナトリウム化された粒子は、次にグラフェンシートによって包み込まれ、または包有され、電極中に混入され（すなわちＳｉまたはＳｎＯ２のグラフェン包有粒子を含むアノード）、この電極は、リチウムイオン電池またはナトリウムイオン電池の後の充電−放電サイクル中の電極の膨張および膨張によって誘発される故障がもはやなくなる。言い換えると、ＳｉまたはＳｎＯ２の粒子には、これらの粒子および包み込むグラフェンシートとの間に膨張空間が設けられている。驚くべきことに、本発明者らの実験データは、この方法によって、顕著に長い電池サイクル寿命と、電極活物質容量のより有効な利用とが実現されることを示している。
【００４０】
ある実施形態では、本発明の「グラフェン直接移動および包有プロセス」の前に、固体電極活物質の粒子は、炭素、ピッチ、炭化樹脂、伝導性ポリマー、伝導性有機材料、金属コーティング、金属酸化物シェル、またはそれらの組合せから選択される伝導性材料のコーティング層があらかじめコーティングされた粒子を含む。コーティング層の厚さは、好ましくは１ｎｍ〜２０μｍ、好ましくは１０ｎｍ〜１０μｍ、さらに好ましくは１００ｎｍ〜１μｍの範囲内である。
【００４１】
ある実施形態では、固体電極活物質の粒子は、コールタールピッチ、石油ピッチ、メソフェーズピッチ、ポリマー、有機材料、またはそれらの組合せから選択される炭素前駆体材料があらかじめコーティングされた粒子を含み、炭素前駆体材料が固体電極活物質粒子の表面とグラフェンシートとの間に存在し、この方法は、グラフェン包有電極活物質を熱処理して、炭素前駆体材料を炭素材料および細孔に変換するステップをさらに含み、細孔は、固体電極活物質粒子の表面とグラフェンシートとの間に空間を形成し、炭素材料は、固体電極活物質粒子の表面上にコーティングされる、および／またはグラフェンシートを互いに化学結合させる。
【００４２】
ある実施形態では、固体電極活物質の粒子は、金属、ピッチ、ポリマー、有機材料、またはそれらの組合せから選択される犠牲材料があらかじめコーティングされた粒子を含み、それによって犠牲材料が固体電極活物質の粒子の表面とグラフェンシートとの間に存在し、この方法は、犠牲材料を部分的または完全に除去して、固体電極活物質粒子の表面とグラフェンシートとの間に空間を形成するステップをさらに含む。
【００４３】
ある実施形態では、本発明の方法は、電子および／またはリチウム、ナトリウム、マグネシウム、アルミニウム、もしくは亜鉛のイオンが伝導性である伝導性材料の液体または蒸気に、グラフェン包有電極活物質を曝露するステップをさらに含む。
【００４４】
電極活物質の粒子は：（Ａ）リチウム化および非リチウム化ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、ニッケル（Ｎｉ）、コバルト（Ｃｏ）、およびカドミウム（Ｃｄ）；（Ｂ）Ｓｉ、Ｇｅ、Ｓｎ、Ｐｂ、Ｓｂ、Ｂｉ、Ｚｎ、Ａｌ、Ｔｉ、Ｎｉ、Ｃｏ、またはＣｄと別の元素とのリチウム化および非リチウム化合金または金属間化合物；（Ｃ）Ｓｉ、Ｇｅ、Ｓｎ、Ｐｂ、Ｓｂ、Ｂｉ、Ｚｎ、Ａｌ、Ｔｉ、Ｆｅ、Ｎｉ、Ｃｏ、またはＣｄのリチウム化および非リチウム化酸化物、炭化物、窒化物、硫化物、リン化物、セレン化物、およびテルル化物、ならびにそれらの混合物、複合材料、またはリチウム含有複合材料；（Ｄ）Ｓｎのリチウム化および非リチウム化塩および水酸化物；（Ｅ）チタン酸リチウム、マンガン酸リチウム、アルミン酸リチウム、リチウム含有酸化チタン、リチウム遷移金属酸化物；ならびにそれらの組合せからなる群から選択されるアノード活物質であってよい。
【００４５】
電極活物質は、無機材料、有機もしくはポリマー材料、金属酸化物／リン酸塩／硫化物、またはそれらの組合せから選択されるカソード活物質であってよい。金属酸化物／リン酸塩／硫化物は、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リチウム混合金属リン酸塩、コバルト酸ナトリウム  ニッケル酸ナトリウム、マンガン酸ナトリウム、バナジウム酸ナトリウム、ナトリウム混合金属酸化物、リン酸鉄ナトリウム、リン酸マンガンナトリウム、リン酸バナジウムナトリウム、ナトリウム混合金属リン酸塩、遷移金属硫化物、多硫化リチウム、多硫化ナトリウム、多硫化マグネシウム、またはそれらの組合せから選択することができる。
【００４６】
ある実施形態では、電極活物質は、硫黄、硫黄化合物、硫黄−炭素複合材料、硫黄−ポリマー複合材料、多硫化リチウム、遷移金属ダイカルコゲナイド、遷移金属トリカルコゲナイド、またはそれらの組合せから選択されるカソード活物質であってよい。無機材料は、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択することができる。
【００４７】
金属酸化物／リン酸塩／硫化物は、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされた種類のもの、それらの誘導体、およびそれらの組合せからなる群から選択される酸化バナジウムを含み、式中、０．１＜ｘ＜５である。ある実施形態では、金属酸化物／リン酸塩／硫化物は、層状化合物ＬｉＭＯ２、スピネル化合物ＬｉＭ２Ｏ４、オリビン化合物ＬｉＭＰＯ４、シリケート化合物Ｌｉ２ＭＳｉＯ４、タボライト化合物ＬｉＭＰＯ４Ｆ、ボレート化合物ＬｉＭＢＯ３、またはそれらの組合せから選択され、式中のＭは遷移金属または複数の遷移金属の混合物である。
【００４８】
無機材料は：（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物；（ｄ）窒化ホウ素、または（ｅ）それらの組合せから選択することができる。
【００４９】
有機材料またはポリマー材料は、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ダイヒドロキシアントラキノン）（ＰＡＤＡＱ）、ホスファゼンジスルフィドポリマー（［（ＮＰＳ２）３］ｎ）、リチウム化１，４，５，８−ナフタレンテトラオールホルムアルデヒドポリマー、ヘキサアザトリナフチレン（Ｈｅｘａａｚａｔｒｉｎａｐｈｔｙｌｅｎｅ）（ＨＡＴＮ）、ヘキサアザトリフェニレンヘキサカルボニトリル（ＨＡＴ（ＣＮ）６）、５−ベンジリデンヒダントイン、イサチン（Ｉｓａｔｉｎｅ）リチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ダイヒドロキシアントラキノン（ＡＤＤＡＱ）、５−アミノ−１，４−ダイヒドロキシアントラキノン（ＡＤＡＱ）、カリックスキノン、Ｌｉ４Ｃ６Ｏ６、Ｌｉ２Ｃ６Ｏ６、Ｌｉ６Ｃ６Ｏ６、またはそれらの組合せから選択される。これらの化合物は、好ましくは、それらの導電性を改善し、黒鉛材料粒子からグラフェンシートを剥離できるように剛性を改善するために伝導性材料と混合される。
【００５０】
上記一覧のチオエーテルポリマーは、ポリ［メタンテトリル−テトラ（チオメチレン）］（ＰＭＴＴＭ）、ポリ（２，４−ジチオペンタニレン）（ＰＤＴＰ）、主鎖チオエーテルポリマーとしてポリ（エテン−１，１，２，２−テトラチオール）（ＰＥＴＴ）を含むポリマー、共役芳香族部分からなる主鎖を有しペンダントとしてチオエーテル側鎖を有する側鎖チオエーテルポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、またはポリ［３，４（エチレンジチオ）チオフェン］（ＰＥＤＴＴ）から選択することができる。
【００５１】
ある実施形態では、有機材料は、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガン（ＩＩ）フタロシアニン、ジリチウムフタロシアニン、アルミニウムフタロシアニンクロリド、カドミウムフタロシアニン、クロロガリウムフタロシアニン、コバルトフタロシアニン、銀フタロシアニン、無金属フタロシアニン、それらの化学的誘導体、またはそれらの組合せから選択されるフタロシアニン化合物を含む。これらの化合物は、好ましくは、それらの導電性を改善し、黒鉛材料粒子からグラフェンシートを剥離できるように剛性を改善するために伝導性材料と混合される。
【００５２】
ある実施形態では、電極活物質粒子は、１０ｎｍ〜２０μｍの直径または厚さを有する粉末、フレーク、ビーズ、ペレット、球、ワイヤ、繊維、フィラメント、ディスク、リボン、またはロッドを含む。好ましくは、直径または厚さは１μｍ〜１００μｍである。
【００５３】
本発明による方法では、黒鉛材料は、天然黒鉛、合成黒鉛、高配向熱分解黒鉛、黒鉛繊維、黒鉛ナノファイバー、フッ化黒鉛、化学修飾黒鉛、メソカーボンマイクロビーズ、部分結晶性黒鉛、またはそれらの組合せから選択することができる。
【００５４】
本発明の方法のエネルギー衝突装置は、振動ボールミル、遊星ボールミル、高エネルギーミル、バスケットミル、アジテーターボールミル、極低温ボールミル、マイクロボールミル、タンブラーボールミル、連続ボールミル、撹拌ボールミル、加圧ボールミル、プラズマ支援ボールミル、フリーザーミル、振動ふるい、ビーズミル、ナノビーズミル、超音波ホモジナイザーミル、遠心分離遊星ミキサー、真空ボールミル、または共鳴音響ミキサーであってよい。エネルギー衝突装置の操作手順は、連続エネルギー衝突装置を用いて連続方法で行うことができる
【００５５】
グラフェン包有電極活物質粒子中で、グラフェンシートは単層グラフェンシートを含む。ある実施形態では、グラフェンシートは、少なくとも８０％の単層グラフェン、または１０以下のグラフェン面を有する少なくとも８０％の数層グラフェンを含む。
【００５６】
衝突チャンバーは官能化剤をさらに含むことができ、エネルギー衝突装置を操作するステップ（ｂ）は、上記グラフェンシートを上記官能化剤で化学官能化する機能を果たす。官能化剤は、アルキルもしくはアリールシラン、アルキルもしくはアラルキル基、ヒドロキシル基、カルボキシル基、アミン基、スルホネート基（−ＳＯ３Ｈ）、アルデヒド基、キノイダル、フルオロカーボン、またはそれらの組合せから選択される化学官能基を含むことができる。
【００５７】
ある実施形態では、官能化剤は、ヒドロキシル、ペルオキシド、エーテル、ケト、およびアルデヒドからなる群から選択される酸素化基を含む。ある実施形態では、官能化剤は、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−ＯＲ’−）ｙＲ’３−ｙ、Ｓｉ（−Ｏ−ＳｉＲ’２−）ＯＲ’、Ｒ”、Ｌｉ、ＡｌＲ’２、Ｈｇ−Ｘ、ＴｌＺ２、およびＭｇ−Ｘ（式中、ｙは３以下の整数であり、Ｒ’は、水素、アルキル、アリール、シクロアルキル、またはアラルキル、シクロアリール、またはポリ（アルキルエーテル）であり、Ｒ”は、フルオロアルキル、フルオロアリール、フルオロシクロアルキル、フルオロアラルキル、またはシクロアリールであり、Ｘはハライドであり、Ｚは、カルボキシレートまたはトリフルオロアセテートである）、およびそれらの組合せからなる群から選択される官能基を含む。
【００５８】
ある実施形態では、官能化剤は、アミドアミン、ポリアミド、脂肪族アミン、変性脂肪族アミン、脂環式アミン、芳香族アミン、無水物、ケチミン、ジエチレントリアミン（ＤＥＴＡ）、トリエチレンテトラミン（ＴＥＴＡ）、テトラエチレンペンタミン（ＴＥＰＡ）、ポリエチレンポリアミン、ポリアミンエポキシ付加体、フェノール系硬化剤、非臭素化硬化剤、非アミン硬化剤、およびそれらの組合せからなる群から選択される官能基を含む。
【００５９】
官能化剤は、ＯＹ、ＮＨＹ、Ｏ＝Ｃ−ＯＹ、Ｐ＝Ｃ−ＮＲ’Ｙ、Ｏ＝Ｃ−ＳＹ、Ｏ＝Ｃ−Ｙ、−ＣＲ’１−ＯＹ、Ｎ’Ｙ、またはＣ’Ｙから選択される官能基を含むことができ、Ｙは、タンパク質、ペプチド、アミノ酸、酵素、抗体、ヌクレオチド、オリゴヌクレオチド、抗原、もしくは酵素基質、酵素阻害剤、もしくは酵素基質の遷移状態アナログの官能基である、またはＲ’−ＯＨ、Ｒ’−ＮＲ’２、Ｒ’ＳＨ、Ｒ’ＣＨＯ、Ｒ’ＣＮ、Ｒ’Ｘ、Ｒ’Ｎ＋（Ｒ’）３Ｘ−、Ｒ’ＳｉＲ’３、Ｒ’Ｓｉ（−ＯＲ’−）ｙＲ’３−ｙ、Ｒ’Ｓｉ（−Ｏ−ＳｉＲ’２−）ＯＲ’、Ｒ’−Ｒ”、Ｒ’−Ｎ−ＣＯ、（Ｃ２Ｈ４Ｏ−）ｗＨ、（−Ｃ３Ｈ６Ｏ−）ｗＨ、（−Ｃ２Ｈ４Ｏ）ｗ−Ｒ’、（Ｃ３Ｈ６Ｏ）ｗ−Ｒ’、Ｒ’から選択され、ｗは１を超え２００未満の整数である。
【００６０】
本発明は、上記方法によって製造された固体活物質のグラフェン包有粒子の材料において、グラフェンの比率が、グラフェンおよび固体活物質粒子を合わせた全重量を基準として０．０１重量％〜２０重量％である材料も提供する。
【００６１】
本発明による方法により製造されたグラフェン包有電極活物質を含む電池電極、およびそのような電極を含む電池も提供される。グラフェン包有電極活物質を含む電池電極は、リチウムイオン電池、リチウム金属二次電池、リチウム硫黄電池、リチウム空気電池、リチウムセレン電池、ナトリウムイオン電池、ナトリウム金属二次電池、ナトリウム硫黄電池、ナトリウム空気電池、マグネシウムイオン電池、マグネシウム金属電池、アルミニウムイオン電池、アルミニウム金属二次電池、亜鉛イオン電池、亜鉛金属電池、または亜鉛空気電池であってよい。
【００６２】
従来の研究者および製造者は、工業的な量でグラフェンを製造するために、より複雑で、時間がかかり、費用のかかる方法に集中していたことを考慮すると、本発明のグラフェン製造ステップ自体（グラフェンシートを黒鉛粒子から直接剥離し、直ちにまたは同時にこれらのグラフェンシートを電極活物質粒子表面に移動させる）が、非常に驚くべきことであることに留意されたい。言い換えると、大量の単離グラフェンシート（ＮＧＰ）を製造するために化学的インターカレーションおよび酸化が必要であると一般に考えられていた。本発明は、この予想を多くの方法で否定する：
１．化学的インターカレーションおよび酸化（グラフェン間の空間の膨張、グラフェン面のさらなる膨張または剥離、ならびに剥離したグラフェンシートの完全な分離が必要）とは異なり、本発明の方法は、原材料の黒鉛材料からグラフェンシートを直接除去し、これらのグラフェンシートを電極活物質粒子の表面に移動させる。望ましくない化学物質（たとえば硫酸および硝酸）は使用されない。
２．酸化およびインターカレーションとは異なり、純粋なグラフェンシートを電極活物質上に移動させることができる。シートの酸化による損傷がないことで、より高い導電率および熱伝導率を有するグラフェン封入粒子製品が形成可能となる。
３．一般的な製造方法とは逆に、かなりの量の水または溶媒を必要とする洗浄プロセスが不要である
４．小さなグラフェンシートを製造可能なボトムアップ製造方法とは異なり、本発明の方法を用いて大きなグラフェンシートを製造することができる。
５．ＣＶＤおよび溶液系金属有機製造方法とは異なり、酸化グラフェンをグラフェンに還元し、金属有機化合物を純金属に還元するための高温が不要である。これによって、電極活物質中への炭素の望ましくない拡散の可能性が大きく低下する。
６．ＣＶＤおよび溶液系金属有機製造方法とは異なり、この方法は、ほぼあらゆる電極活物質に適用できる。電極活物質は、ＣＶＤプロセスの場合に必要となるような適合性の「テンプレート」または触媒である必要がない。
７．この直接移動プロセスは、外部から加えられるボールミル粉砕媒体（ジルコニアビーズまたはプラスチックビーズなど）を使用する必要がない。電極活物質粒子自体がグラフェン剥離媒体となる。追加の粉砕媒体が存在すると、過度な厚さのグラフェンシェルが得られることが多く、それによって、電池シェルの単位重量当たりの活物質の量が減少し、全エネルギー密度が低下する。これらの観察は顕著であり、予期せぬものである。
８．この方法によって、グラフェンシートの連続相互侵入三次元網目構造を形成することができる。
９．本発明は、連続エネルギー衝突装置中での工業規模の製造に適用できる。
【図面の簡単な説明】
【００６３】
【図１】図１は、長時間の化学酸化／インターカレーション、洗浄、および高温剥離手順を伴う、高度に酸化されたグラフェンシート（またはナノグラフェンプレートレット、ＮＧＰ）の最も一般的に使用される従来技術の製造方法を示すフローチャートである。
【図２】図２は、エネルギー衝突装置によるグラフェン包有またはグラフェン封入電極活物質粒子の本発明による製造方法を示す図である。
【図３】図３は、連続ボールミルによるグラフェン包有電極活物質粒子の本発明による製造方法を示す図である。
【図４】図４は、ａ）保護されていないＣｏ３Ｏ４粒子を含むものと、ｂ）還元酸化グラフェン（ＲＧＯ）包有Ｃｏ３Ｏ４粒子（従来技術の方法の１つ）と、ｃ）本発明の直接移動方法によって製造されたグラフェン封入Ｃｏ３Ｏ４粒子とのＣｏ３Ｏ４粒子系アノードを特徴とする３つのリチウムセルの充電−放電サイクル挙動である。
【図５】図５は、一方は保護されていないＳｎＯ２粒子を含み、他方は本発明の直接移動方法によって製造されたグラフェン封入ＳｎＯ２粒子を含むＳｎＯ２粒子系アノードを特徴とする２つのリチウムセルの充電−放電サイクル挙動である。
【図６】図６は、ａ）保護されていないＳｉ粒子を含むものと、ｂ）間接移動方法（外部から加えれた粉砕媒体を使用）によって製造されたグラフェン包有Ｓｉ粒子と、ｃ）本発明の直接移動方法（Ｓｉ粒子自体がグラフェン剥離剤となる）によって製造されたグラフェン封入Ｓｉ粒子とのミクロンスケール（３μｍ）のＳｉ粒子系アノードを特徴とする３つのリチウムセルの充電−放電サイクル挙動である。
【図７】図７は、一方は（１２重量％の炭素と混合された）保護されていないＬＦＯ粒子を含み、他方は本発明の直接移動方法によって製造されたグラフェンに封入され炭素が添加されたＬＦＰ粒子（４％グラフェン＋８％Ｃ）を含むリン酸鉄リチウム（ＬＦＰ）粒子系カソードを特徴とする２つのリチウムセルの充電−放電サイクル挙動である。
【図８】図８は、ａ）（１０重量％カーボンブラック粒子と混合された保護されていないＬｉＶ２Ｏ５ナノロッドを含むものと、ｂ）直接移動方法によって製造されたグラフェン包有ＬｉＶ２Ｏ５ナノロッド（約５％のグラフェン＋７％のＣ）と、ｃ）炭素マトリックスによって保護されたＬｉＶ２Ｏ５ナノロッドとのＬｉＶ２Ｏ５ナノロッド系カソードを特徴とする３つのリチウムセルの充電−放電サイクル挙動である。
【発明を実施するための形態】
【００６４】
炭素材料は、実質的に非晶質の構造（ガラス状炭素）、高度に組織化された結晶（黒鉛）、または種々の比率およびサイズの黒鉛微結晶および欠陥が非晶質マトリックス中に分散することを特徴とするあらゆる種類の中間構造を想定することができる。典型的には、黒鉛微結晶は、底面に対して垂直の方向であるｃ軸方向でファンデルワールス力によって互いに結合する多数のグラフェンシートまたは底面から構成される。これらの黒鉛微結晶は、典型的にはミクロンサイズまたはナノメートルサイズである。これらの黒鉛微結晶は、黒鉛フレーク、炭素／黒鉛繊維セグメント、炭素／黒鉛ウィスカー、または炭素／黒鉛ナノファイバーであってよい黒鉛粒子中の結晶の欠陥または非晶質相の中に分散している、またはそれらと連結している。言い換えると、グラフェン面（炭素原子の六角形格子構造）は、黒鉛粒子のかなりの部分を構成する。
【００６５】
本発明の好ましい特定の一実施形態は、炭素原子のグラフェン面（単層または数層グラフェンシートである原子の１〜１０個の面）を剥離し、それらを電極活物質粒子の表面に直接移動させる方法である。グラフェンシートまたはナノグラフェンプレートレット（ＮＧＰ）は、グラフェン面の１つのシート、または互いに積層または結合したグラフェン面の複数のシート（典型的には、多層プレートレット１つ当たり平均で１０未満のシート）から実質的に構成される。グラフェンシートまたは六角形底面とも呼ばれる各グラフェン面は、炭素原子の２次元六角形構造を含む。各プレートレットは、黒鉛面に平行な長さおよび幅、ならびに黒鉛面と直交する厚さを有する。定義により、ＮＧＰの厚さは１００ナノメートル（ｎｍ）以下であり、単一シートのＮＧＰは０．３４ｎｍの薄さである。しかし、本発明の方法により製造されたＮＧＰは、大部分が単層グラフェンであり、一部が数層グラフェンシート（＜５層）である。ＮＧＰの長さおよび幅は、典型的には２００ｎｍ〜２０μｍの間であるが、供給源の黒鉛材料粒子のサイズによってより大きいまたはより小さい場合もある。
【００６６】
本発明は、グラフェンシートの従来技術の製造方法に関連する実質的にすべての欠点を回避し、製造されたグラフェンシートと電極活物質の粒子とを互いに結合させて複合またはハイブリッド電極活物質を形成する別個の（追加の）方法を実施する必要がなくなる、非常に単純で、迅速で、規模の変更が可能であり、環境に優しく、費用対効果の高い方法を提供する。
【００６７】
図２中に概略的に示されるように、この方法の好ましい一実施形態は、供給源の黒鉛材料の粒子と、固体電極活物質の粒子（ボールミル粉砕媒体などの外部から加えられる衝突ボールは有さない）とを衝突チャンバー中に入れることを伴う。投入後、得られる混合物は衝突エネルギーに曝露され、これは、たとえば、チャンバーを回転させて活物質粒子を黒鉛粒子に衝突可能にすることによって行われる。これらの繰り返される衝突事象（高頻度および高強度で起こる）は、黒鉛材料粒子の表面からグラフェンシートを剥離し、直ちに直接、これらのグラフェンシートを活物質粒子の表面に移動させて、グラフェン包有活物質粒子を形成する役割を果たす。典型的には、粒子全体がグラフェンシートで覆われる（完全に包み込まれる、包有される、または封入される）。これを本明細書では「直接移動」プロセスと呼ぶ。
【００６８】
あまり望ましくないが別の選択肢として、衝突ボール（たとえばステンレス鋼またはジルコニアビーズ）を衝突チャンバー中に加えることができ、それによって、グラフェンシートは衝突ボールによっても剥離され、最初にこれらの衝突ボールの表面に一時的に移動する。グラフェン被覆衝突ボールが次に固体電極活物質粒子に衝突すると、グラフェンシートが電極活物質粒子の表面に移動して、グラフェン被覆活物質粒子が形成される。これは「間接移動」プロセスである。このような直接移動プロセスにおける主要な欠点の１つは、外部から加えた衝突ボール（たとえばボールミル粉砕媒体）のグラフェン包有粒子からの分離が必要なことである。しかし、これは常に可能とは限らず、経済的に実現可能とは限らない。
【００６９】
２時間未満（多くの場合は１時間未満）の直接移動プロセスを実施すると、供給源の黒鉛粒子の構成グラフェンシートの大部分が剥離され、大部分が単層グラフェンおよび数層グラフェン（大部分が５層未満または５つ未満のグラフェン面）を形成する。直接移動プロセス（グラフェンシートが活物質粒子を包み込んだ）後、残留黒鉛粒子（存在する場合）は、多岐にわたる方法を用いてグラフェン包有（グラフェン封入）粒子から分離される。残留黒鉛粒子（存在する場合）からのグラフェン包有（グラフェン封入）粒子の分離または分級は、それらの重量または密度、粒度、磁気的性質などの差に基づいて容易に行うことができる。結果として得られるグラフェン包有粒子は既に二成分材料であり、すなわちこれらは既に「混合」されており、単離グラフェンシートを電極活物質粒子と混合する別個のプロセスを有する必要はない。
【００７０】
言い換えると、グラフェンシートの製造と、グラフェンシートの電極活物質との混合とが、１つの作業で実質的に同時に行われる。これは、最初にグラフェンシートを製造し、続いてグラフェンシートを活物質と混合する従来の方法とは全く対照的である。従来の乾式混合は、典型的には、２つまたは複数の成分の均一な混合または分散が得られない。ナノ材料を溶媒中に適切に分散させて、集電体上にコーティングするための電池スラリー材料を形成することも困難である。
【００７１】
図１中に示されるように、グラフェンシートまたはプレートレットのみを製造するための従来技術の化学的方法は、典型的には、濃硫酸、硝酸、および過マンガン酸カリウムまたは過塩素酸ナトリウムなどの酸化剤の混合物中に黒鉛粉末を浸漬し、化学的インターカレーション／酸化反応を終了させるために典型的には５〜１２０時間を要する反応性材料を形成することを含む。反応が終了すると、得られたスラリーは、水によるすすぎおよび洗浄のステップが繰り返され、次に水を除去するための乾燥処理が行われる。得られた乾燥粉末は、黒鉛インターカレーション化合物（ＧＩＣ）または酸化黒鉛（ＧＯ）と呼ばれるものであり、次に熱衝撃処理が行われる。これは、典型的には８００〜１１００℃（より典型的には９５０〜１０５０℃）の温度にあらかじめ設定された炉の中にＧＩＣを入れることによって行うことができる。この結果得られる生成物は、典型的には高酸化グラフェン（すなわち高酸素含有量の酸化グラフェン）であり、還元酸化グラフェン（ＲＧＯ）を得るためにはこれを化学的または熱的に還元する必要がある。ＲＧＯは、高欠陥集団を含むことが分かっており、したがって純粋なグラフェンほど導電性ではない。本発明者らは、純粋なグラフェンペーパー（本明細書に記載のように作製される、純粋なグラフェンシートの真空支援濾過によって作製した）は１，５００〜４，５００Ｓ／ｃｍの範囲内の導電率値を示すことを確認している。対照的に、同じ製紙手順によって作製されたＲＧＯペーパーは、典型的には１００〜１，０００Ｓ／ｃｍの範囲内の導電率値を示す。
【００７２】
ボールミル混合の最も一般的な実施では、あらかじめ製造したグラフェンシートまたはプレートレットが電極活物質粉末に加えられる。ボールミルによって衝突エネルギーをある時間加えることによって、グラフェンプレートレットまたはシートを粉末中に分散させる。これは、多くの場合、液体（溶媒）溶液中で行われる。このグラフェン／活物質混合プロセスの欠点は明らかであり、グラフェンは費用のかかる投入材料であり、溶媒の回収が必要であり、最も顕著には、プロセスへのグラフェン投入材料が、前の処理中に酸化によって損傷していることである。これによって、熱伝導率および導電率などの望ましい最終特性が低下する。
【００７３】
別の従来技術の方法の１つは、金属ナノ粒子上へのＣＶＤのコーティングである。これはすべての従来技術の方法の中で最も限定されたものであり、炭素原子を形成するための炭化水素ガスの分解を促進するために適切な触媒であり、グラフェンを上に成長させるテンプレートとしてのある種の金属上でのみ可能となる。「ボトムアップ」グラフェン製造方法として、費用のかかる資本設備および費用のかかる投入材料が必要となる。
【００７４】
グラフェン被覆電極活物質粒子を製造するためのこれらすべての従来技術の方法では、単離グラフェンシートと活物質の粒子とを溶媒（たとえばＮＭＰ）中に分散させて、スラリーが形成される。次にこのスラリーを乾燥させて（たとえば噴霧乾燥を使用）、グラフェン−活物質複合粒子が形成される。これらの複合材料は、必ずしも、完全に包み込まれたまたは包有された活物質粒子の形態または構造を有するわけではない。
【００７５】
対照的に、本発明による衝突方法は、グラフェンの製造、官能化（希望する場合）、およびグラフェンと電極活物質粒子との混合の組合せが１つの作業で行われる。この迅速かつ環境に優しい方法では、多量の化学物質の使用が回避されるだけでなく、従来方法によって製造される熱還元酸化グラフェンとは対照的に、より高品質の純粋なグラフェンの包有用グラフェンシートも製造される。純粋なグラフェンによって、より高い導電率および熱伝導率を有する包有粒子を形成可能である。
【００７６】
機構は依然として完全には理解されていないが、本発明のこの画期的な方法では、グラフェン面の膨張、インターカラントの侵入、剥離、およびグラフェンシートの分離の通常必要な機能が実質的に排除され、その代わりに単一の完全に機械的な剥離プロセスが使用される。この方法全体は、２時間未満（典型的には１０分〜１時間）で行うことができ、化学物質を加えずに行うことができる。このことは、最先端の科学者および技術者または当技術分野の熟練者にとってさえも、非常に驚異的で衝撃的で驚くべきことである。
【００７７】
本発明の研究の別の驚くべき結果の１つは、粒度の減少および前処理を行うことなく、多種多様な炭素質材料および黒鉛材料を直接処理できることを確認したことである。黒鉛の粒度は、電極活物質の粒度よりも、小さい場合も、同等の場合も、大きい場合もある。この黒鉛材料は、天然黒鉛、合成黒鉛、高配向熱分解黒鉛、メソカーボンマイクロビーズ、黒鉛繊維、黒鉛ナノファイバー、酸化黒鉛、フッ化黒鉛、化学修飾黒鉛、剥離黒鉛、またはそれらの組合せから選択することができる。従来技術の酸化グラフェンの化学的製造および還元に使用される黒鉛材料は７５ｕｍ以下の平均粒度までサイズを減少させる必要があることに留意されたい。この方法は、サイズ減少装置（たとえばハンマーミルまたはスクリーニングミル）、エネルギー入力、およびダスト軽減が必要である。対照的に、エネルギー衝突装置の方法は、ほとんどあらゆるサイズの黒鉛材料を使用することができる。サイズが数ｍｍもしくは数ｃｍ以上の出発黒鉛材料、またはナノスケールの小ささの出発物質が首尾良く加工されて、カソードまたはアノード活物質のグラフェン被覆またはグラフェン埋め込み粒子が形成されている。唯一のサイズの制限はエネルギー衝突装置のチャンバーの容量であるが、このチャンバーは非常に大型（工業規模）であってよい。
【００７８】
本発明による方法によって、電極活物質の粒子を完全に包み込む単層グラフェンシートを製造することができる。多くの例では、製造されるグラフェンシートは少なくとも８０％の単層グラフェンシートを含む。製造されるグラフェンは、純粋なグラフェン、５重量％未満の酸素含有量の酸化グラフェン、フッ化グラフェン、５重量％未満のフッ素を有する酸化グラフェン、９５重量％以上の炭素含有量のグラフェン、または官能化グラフェンを含むことができる。
【００７９】
本発明による方法は、ＧＩＣの製造を伴わず、したがって、高い剥離温度（たとえば８００〜１，１００℃）におけるＧＩＣの剥離は不要である。これは環境保護の観点から別の大きな利点となる。従来技術の方法は、グラフェン間の空間中に意図的に使用された硫酸および硝酸を含む乾燥ＧＩＣの作製が必要であり、したがって、高度に規制される環境危険要因である揮発性ガス（たとえばＮＯｘおよびＳＯｘ）を生成するＨ２ＳＯ４およびＨＮＯ３の分解を必然的に伴う。本発明による方法は、Ｈ２ＳＯ４およびＨＮＯ３を分解させる必要性が全くなく、したがって、環境に優しい。本発明の組み合わされた黒鉛の膨張／剥離／分離プロセス中に望ましくないガスが環境中に放出されない。
【００８０】
望ましい一実施形態では、本発明による方法は、自動化されたおよび／または連続的な方法で行われる。たとえば、図３中に示されるように、黒鉛粒子１と電極活物質粒子２との混合物がコンベヤベルト３によって送給され、連続ボールミル４中に供給される。ボールミル粉砕によってグラフェン包有粒子を形成した後、生成混合物（ある程度の残留黒鉛粒子も場合により含む）がボールミル装置４から、ふるい分け装置（たとえば回転ドラム５）中に放出されて、グラフェン包有粒子が残留黒鉛粒子（存在する場合）から分離される。この分離作業は、電極活物質が強磁性である（たとえばいくつかの望ましい電子配置においてＦｅ、Ｃｏ、Ｎｉ、またはＭｎを主成分とする金属を含む）場合には、磁気分離器６によって支援することができる。グラフェン包有粒子は、粉末分級機、サイクロン、およびまたは静電分離器に送給することができる。粒子は、希望するなら、溶融７、プレス加工８、または粉砕／ペレット化装置９によってさらに処理することができる。これらの手順は完全に自動化することができる。本発明の方法は、生産材料の特性決定および分級、ならびに処理が不十分な材料の連続エネルギー衝突装置中への再循環を含むことができる。本発明の方法は、材料の性質および処理量を最適化するために、連続エネルギー衝突装置中への投入材料の重量監視を含むことができる。
【００８１】
衝突チャンバー中に入れられる電極活物質は、アノード活物質またはカソード活物質であってよい。アノード活物質の場合、３７２ｍＡｈ／ｇ（天然黒鉛の理論容量）を超えるリチウムイオンを貯蔵可能な材料が特に望ましい。これらの高容量アノード活物質の例は、Ｓｉ、Ｇｅ、Ｓｎ、ＳｎＯ２、Ｃｏ３Ｏ４などである。前述のように、これらの材料は、アノード中に組み込まれると、電池の充電および放電のときに膨張および収縮が起こる傾向を有する。電極レベルでは、アノード活物質の膨張および収縮によって、アノードの膨張および収縮が起こることがあり、それによって電池セルの機械的不安定性が生じうる。アノード活物質レベルでは、Ｓｉ、Ｇｅ、Ｓｎ、ＳｎＯ２、Ｃｏ３Ｏ４などの粒子の繰り返される膨張／収縮によって、これらの粒子の微粉化が急激に生じ、電極の急激な容量低下が生じる。
【００８２】
したがって、これらの問題に対処するために、固体電極活物質の粒子は、プレリチウム化またはプレナトリウム化された粒子を含むことができる。言い換えると、電極活物質粒子（Ｓｉ、Ｇｅ、Ｓｎ、ＳｎＯ２、Ｃｏ３Ｏ４など）がグラフェンシートによって包有される前に、これらの粒子には既にＬｉまたはＮａイオンがあらかじめインターカレートされている（たとえば電気化学的充填によって）。これは、以下の考慮点に基づくと非常に革新的で独特な方法である。これらの粒子へのＬｉまたはＮａのインターカレーションによって、これらの粒子は大きな体積まで、またはその最大容量（場合によりその元の体積の最大３８０％）まで膨張することができる。これらのプレリチウム化またはプレナトリウム化された粒子が次にグラフェンシートによって包み込まれ、または完全に包有され、電極中に組み込まれると（たとえばアノードがグラフェン包有ＳｉまたはＳｎＯ２粒子を含む）、電極は、リチウムイオン電池またはナトリウムイオン電池の後の充電−放電サイクル中の電極の膨張および膨張によって誘発される故障の問題がもはやなくなる。言い換えると、ＳｉまたはＳｎＯ２粒子は、それらの最大体積まで膨張しており（電池の充電中）、それらは収縮のみが可能となる（後の電池の放電中）。これらの収縮した粒子は、これらの粒子と包有するグラフェンシートと間に膨張空間があらかじめ設けられている。本発明者らの実験データは、この方法によって、驚くべきことに、はるかに長い電池サイクル寿命が得られ、電極活物質容量のより良好な利用が行われることを示している。
【００８３】
ある実施形態では、本発明のグラフェンの製造、直接移動、および包有プロセスの前に、固体電極活物質の粒子は、炭素、ピッチ、炭化樹脂、伝導性ポリマー、伝導性有機材料、金属コーティング、金属酸化物シェル、またはそれらの組合せから選択される伝導性材料のコーティングがあらかじめコーティングされた粒子を含む。コーティング層の厚さは、好ましくは１ｎｍ〜１０μｍ、好ましくは１０ｎｍ〜１μｍ、さらに好ましくは２０ｎｍ〜２００ｎｍの範囲内である。このコーティングは、リチウムイオン電池またはナトリウムイオン電池の有用なサイクル寿命を増加させるために固体−電解質界面（ＳＥＩ）を形成する目的で実施される。
【００８４】
ある実施形態では、固体電極活物質の粒子は、コールタールピッチ、石油ピッチ、メソフェーズピッチ、ポリマー、有機材料、またはそれらの組合せから選択される炭素前駆体材料があらかじめコーティングされた粒子を含み、それによって炭素前駆体材料が固体電極活物質粒子の表面とグラフェンシートとの間に存在し、本発明の方法は、グラフェン包有電極活物質を熱処理して、炭素前駆体材料を炭素材料および細孔に変換するステップをさらに含み、細孔は、固体電極活物質粒子の表面とグラフェンシートとの間に空間を形成し、炭素材料は、固体電極活物質粒子の表面上にコーティングされる、および／またはグラフェンシートを互いに化学結合させる。炭素材料は、包有されたアノード活物質を液体電解質と直接接触するのを防止するために包有用グラフェンシートを完全に封止するのに役立ち、他の場合では、電解質中のリチウムイオンまたは溶媒が連続的に消費されることによってさらなるＳＥＩの形成が続き、それによって急速に容量が低下する。
【００８５】
ある実施形態では、固体電極活物質の材料は、金属、ピッチ、ポリマー、有機材料、またはそれらの組合せから選択される犠牲材料があらかじめコーティングされた粒子を含み、それによって犠牲材料が固体電極活物質の粒子の表面とグラフェンシートとの間に存在し、本発明の方法は、犠牲材料を部分的または完全に除去して、固体電極活物質粒子の表面とグラフェンシートとの間に空間を形成するステップをさらに含む。これらの空間は、包有粒子を破壊することなく包有活物質粒子の膨張に適応することができる。
【００８６】
ある実施形態では、本発明の方法は、電子および／またはリチウム、ナトリウム、マグネシウム、アルミニウム、もしくは亜鉛のイオンが伝導性である伝導性材料の液体または蒸気に、グラフェン包有電極活物質を曝露するステップをさらに含む。この手順は、安定なＳＥＩを得る役割、またはＳＥＩをより安定にする役割を果たす。
【００８７】
電極活物質の粒子は：（Ａ）リチウム化および非リチウム化ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、ニッケル（Ｎｉ）、コバルト（Ｃｏ）、およびカドミウム（Ｃｄ）；（Ｂ）Ｓｉ、Ｇｅ、Ｓｎ、Ｐｂ、Ｓｂ、Ｂｉ、Ｚｎ、Ａｌ、Ｔｉ、Ｎｉ、Ｃｏ、またはＣｄと別の元素とのリチウム化および非リチウム化合金または金属間化合物；（Ｃ）Ｓｉ、Ｇｅ、Ｓｎ、Ｐｂ、Ｓｂ、Ｂｉ、Ｚｎ、Ａｌ、Ｔｉ、Ｆｅ、Ｎｉ、Ｃｏ、またはＣｄのリチウム化および非リチウム化酸化物、炭化物、窒化物、硫化物、リン化物、セレン化物、およびテルル化物、ならびにそれらの混合物、複合材料、またはリチウム含有複合材料；（Ｄ）Ｓｎのリチウム化および非リチウム化塩および水酸化物；（Ｅ）チタン酸リチウム、マンガン酸リチウム、アルミン酸リチウム、リチウム含有酸化チタン、リチウム遷移金属酸化物；ならびにそれらの組合せからなる群から選択されるアノード活物質であってよい。上記一覧中の材料のナトリウム化された種類およびナトリウム化されていない種類の種類は、ナトリウムイオン電池のアノード活物質にもなる。
【００８８】
電極活物質は、無機材料、有機材料、本来伝導性のポリマー（一連のリチウムイオンが可能であることが知られている）、金属酸化物／リン酸塩／硫化物、またはそれらの組合せから選択されるカソード活物質であってよい。金属酸化物／リン酸塩／硫化物は、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リチウム混合金属リン酸塩、コバルト酸ナトリウム  ニッケル酸ナトリウム、マンガン酸ナトリウム、バナジウム酸ナトリウム、ナトリウム混合金属酸化物、リン酸鉄ナトリウム、リン酸マンガンナトリウム、リン酸バナジウムナトリウム、ナトリウム混合金属リン酸塩、遷移金属硫化物、多硫化リチウム、多硫化ナトリウム、多硫化マグネシウム、またはそれらの組合せから選択することができる。
【００８９】
ある実施形態では、電極活物質は、硫黄、硫黄化合物、硫黄−炭素複合材料、硫黄−ポリマー複合材料、多硫化リチウム、遷移金属ダイカルコゲナイド、遷移金属トリカルコゲナイド、またはそれらの組合せから選択されるカソード活物質であってよい。無機材料は、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択することができる。この材料の群は、リチウム金属電池のカソード活物質としての使用に特に適している。
【００９０】
金属酸化物／リン酸塩／硫化物は、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされた種類のもの、それらの誘導体、およびそれらの組合せからなる群から選択される酸化バナジウムを含み、式中、０．１＜ｘ＜５である。ある実施形態では、金属酸化物／リン酸塩／硫化物は、層状化合物ＬｉＭＯ２、スピネル化合物ＬｉＭ２Ｏ４、オリビン化合物ＬｉＭＰＯ４、シリケート化合物Ｌｉ２ＭＳｉＯ４、タボライト化合物ＬｉＭＰＯ４Ｆ、ボレート化合物ＬｉＭＢＯ３、またはそれらの組合せから選択され、式中のＭは遷移金属または複数の遷移金属の混合物である。
【００９１】
無機材料は：（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物；（ｄ）窒化ホウ素、または（ｅ）それらの組合せから選択することができる。
【００９２】
有機材料またはポリマー材料は、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ダイヒドロキシアントラキノン）（ＰＡＤＡＱ）、ホスファゼンジスルフィドポリマー（［（ＮＰＳ２）３］ｎ）、リチウム化１，４，５，８−ナフタレンテトラオールホルムアルデヒドポリマー、ヘキサアザトリナフチレン（Ｈｅｘａａｚａｔｒｉｎａｐｈｔｙｌｅｎｅ）（ＨＡＴＮ）、ヘキサアザトリフェニレンヘキサカルボニトリル（ＨＡＴ（ＣＮ）６）、５−ベンジリデンヒダントイン、イサチン（Ｉｓａｔｉｎｅ）リチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ダイヒドロキシアントラキノン（ＡＤＤＡＱ）、５−アミノ−１，４−ダイヒドロキシアントラキノン（ＡＤＡＱ）、カリックスキノン、Ｌｉ４Ｃ６Ｏ６、Ｌｉ２Ｃ６Ｏ６、Ｌｉ６Ｃ６Ｏ６、またはそれらの組合せから選択される。これらの化合物は、好ましくは、それらの導電性を改善し、黒鉛材料粒子からグラフェンシートを剥離できるように剛性および強度を改善するために伝導性材料と混合される。
【００９３】
上記一覧のチオエーテルポリマーは、ポリ［メタンテトリル−テトラ（チオメチレン）］（ＰＭＴＴＭ）、ポリ（２，４−ジチオペンタニレン）（ＰＤＴＰ）、主鎖チオエーテルポリマーとしてポリ（エテン−１，１，２，２−テトラチオール）（ＰＥＴＴ）を含むポリマー、共役芳香族部分からなる主鎖を有しペンダントとしてチオエーテル側鎖を有する側鎖チオエーテルポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、またはポリ［３，４（エチレンジチオ）チオフェン］（ＰＥＤＴＴ）から選択することができる。
【００９４】
ある実施形態では、有機材料は、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガン（ＩＩ）フタロシアニン、ジリチウムフタロシアニン、アルミニウムフタロシアニンクロリド、カドミウムフタロシアニン、クロロガリウムフタロシアニン、コバルトフタロシアニン、銀フタロシアニン、無金属フタロシアニン、それらの化学的誘導体、またはそれらの組合せから選択されるフタロシアニン化合物を含む。これらの化合物は、好ましくは、それらの導電性を改善し、黒鉛材料粒子からグラフェンシートを剥離できるように剛性を改善するために伝導性材料と混合される。
【００９５】
ある実施形態では、電極活物質粒子は、１０ｎｍ〜２０μｍの直径または厚さを有する粉末、フレーク、ビーズ、ペレット、球、ワイヤ、繊維、フィラメント、ディスク、リボン、またはロッドを含む。好ましくは、直径または厚さは１μｍ〜１００μｍである。
【００９６】
本発明による方法では、黒鉛材料は、天然黒鉛、合成黒鉛、高配向熱分解黒鉛、黒鉛繊維、黒鉛ナノファイバー、フッ化黒鉛、化学修飾黒鉛、メソカーボンマイクロビーズ、部分結晶性黒鉛、またはそれらの組合せから選択することができる。
【００９７】
エネルギー衝突装置は、振動ボールミル、遊星ボールミル、高エネルギーミル、バスケットミル、アジテーターボールミル、極低温ボールミル、マイクロボールミル、タンブラーボールミル、連続ボールミル、撹拌ボールミル、加圧ボールミル、プラズマ支援ボールミル、フリーザーミル、振動ふるい、ビーズミル、ナノビーズミル、超音波ホモジナイザーミル、遠心分離遊星ミキサー、真空ボールミル、または共鳴音響ミキサーであってよい。エネルギー衝突装置の操作手順は、連続エネルギー衝突装置を用いて連続方法で行うことができる
【００９８】
電極活物質表面に移動したグラフェンシートは、黒鉛結晶のエッジ面に対応する大きな表面比率を有する。エッジ面における炭素原子は反応性であり、炭素の原子価を満たすためにある程度のヘテロ原子または基を含む必要がある。固体担体粒子に移動させることで形成されるグラフェンナノプレートレットのエッジまたは表面にもともと存在する多くの種類の官能基（たとえばヒドロキシルおよびカルボン酸）が存在する。衝突によって誘発される運動エネルギーは、活物質粒子を包有するグラフェンシートのエッジ、さらには表面を化学的に活性化させる（たとえば高活性部位またはフリーラジカルを形成する）のに十分なエネルギーおよび強度を有する。所望の化学官能基（たとえば−ＯＨ、−ＣＯＯＨ、−ＮＨ２、Ｂｒ−など）を含む特定の化学種を衝突チャンバー中に混入すると、これらの官能基をグラフェンのエッジおよび／または表面に付与することができる。言い換えると、グラフェンシートの製造および化学官能化は、衝突チャンバー中に適切な化合物を混入することによって同時に行うことができる。要約すると、他の方法に対する本発明の大きな利点の１つは、電池性能の向上のために製造とグラフェン表面化学の改質とを同時に行うことが簡単なことである。
【００９９】
この方法によって得られるグラフェンプレートレットは、衝突チャンバー中に種々の化学種を混入することで官能化することができる。後述の化学種の各グループの中で、本発明者らは、官能化の研究のために２または３の化学種を選択した。
【０１００】
化学物質の好ましいグループの１つでは、結果として得られる官能化ＮＧＰは、式：［ＮＧＰ］−Ｒｍで大まかに表すことができ、式中、ｍは異なる官能基の種類の数（典型的には１〜５の間）であり、Ｒは、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−ＯＲ’−）ｙＲ’３−ｙ、Ｓｉ（−Ｏ−ＳｉＲ’２−）ＯＲ’、Ｒ”、Ｌｉ、ＡｌＲ’２、Ｈｇ−Ｘ、ＴｌＺ２およびＭｇ−Ｘから選択され；ｙは３以下の整数であり、Ｒ’は、水素、アルキル、アリール、シクロアルキル、またはアラルキル、シクロアリール、またはポリ（アルキルエーテル）であり、Ｒ”は、フルオロアルキル、フルオロアリール、フルオロシクロアルキル、フルオロアラルキル、またはシクロアリールであり、Ｘはハライドであり、Ｚはカルボキシレートまたはトリフルオロアセテートである。
【０１０１】
グラフェン包有電極活物質粒子は、電極機械的性質、導電率、および熱伝導率を改善するために使用することができる。向上したリチウム捕捉および貯蔵能力のため、官能基−ＮＨ２および−ＯＨの関心が特に高い。たとえば、ジエチレントリアミン（ＤＥＴＡ）は３つの−ＮＨ２基を有する。ＤＥＴＡが衝突チャンバー中に含まれると、その３つの−ＮＨ２基の中の１つがグラフェンシートのエッジまたは表面に結合することができ、残りの２つの未反応−ＮＨ２基は、リチウム原子またはナトリウム原子を可逆的に捕捉し、それらと酸化還元対を形成することができる。このような配置によって、電池電極中でリチウムイオンまたはナトリウムイオンを貯蔵するためのさらなる機構が得られる。
【０１０２】
他の有用な化学官能基または反応性分子は、アミドアミン、ポリアミド、脂肪族アミン、変性脂肪族アミン、脂環式アミン、芳香族アミン、無水物、ケチミン、ジエチレントリアミン（ＤＥＴＡ）、トリエチレンテトラミン（ＴＥＴＡ）、テトラエチレンペンタミン（ＴＥＰＡ）、ヘキサメチレンテトラミン、ポリエチレンポリアミン、ポリアミンエポキシ付加体、フェノール系硬化剤、非臭素化硬化剤、非アミン硬化剤、およびそれらの組合せからなる群から選択することができる。これらの官能基は、多官能性であり、少なくとも２つの末端から少なくとも２つの化学種と反応可能である。最も重要なことには、これらは、その末端の１つを用いて、グラフェンのエッジまたは表面に結合可能であり、エポキシ硬化段階中に、１つまたは２つの他の末端でエポキシドまたはエポキシ樹脂材料と反応可能である。
【０１０３】
上記の［ＮＧＰ］−Ｒｍはさらに官能化することができる。これは、−Ｒｍ基グラフェンシートに結合させた後に衝突チャンバーの蓋を開け、次に新しい官能化剤を衝突チャンバーに加え、衝突操作を再開することによって行うことができる。この結果得られるグラフェンシートまたはプレートレットは、式：［ＮＧＰ］−Ａｍ（式中、Ａは、ＯＹ、ＮＨＹ、Ｏ＝Ｃ−ＯＹ、Ｐ＝Ｃ−ＮＲ’Ｙ、Ｏ＝Ｃ−ＳＹ、Ｏ＝Ｃ−Ｙ、−ＣＲ’１−ＯＹ、Ｎ’Ｙ、またはＣ’Ｙから選択され、Ｙは、タンパク質、ペプチド、アミノ酸、酵素、抗体、ヌクレオチド、オリゴヌクレオチド、抗原、もしくは酵素基質、酵素阻害剤、もしくは酵素基質の遷移状態アナログの適切な官能基である、またはＲ’−ＯＨ、Ｒ’−ＮＲ’２、Ｒ’ＳＨ、Ｒ’ＣＨＯ、Ｒ’ＣＮ、Ｒ’Ｘ、Ｒ’Ｎ＋（Ｒ’）３Ｘ−、Ｒ’ＳｉＲ’３、Ｒ’Ｓｉ（−ＯＲ’−）ｙＲ’３−ｙ、Ｒ’Ｓｉ（−Ｏ−ＳｉＲ’２−）ＯＲ’、Ｒ’−Ｒ”、Ｒ’−Ｎ−ＣＯ、（Ｃ２Ｈ４Ｏ−）ｗＨ、（−Ｃ３Ｈ６Ｏ−）ｗＨ、（−Ｃ２Ｈ４Ｏ）ｗ−Ｒ’、（Ｃ３Ｈ６Ｏ）ｗ−Ｒ’、Ｒ’から選択され、ｗは１を超え２００未満の整数である）の組成を含む。
【０１０４】
ＮＧＰは、式：［ＮＧＰ］−［Ｒ’−Ａ］ｍ（式中、ｍ、Ｒ’、およびＡは前述の定義の通りである）で表される組成物が生成されるように官能化することもできる。本発明の組成物は、ある種の環状化合物が上に吸着するＮＧＰも含む。これらは、式：［ＮＧＰ］−［Ｘ−Ｒａ］ｍ（式中、ａは０または１０未満の数であり、Ｘは、多環式芳香族、複素多環式芳香族、または金属複素多環式芳香族部分であり、Ｒは前述の定義の通りである）の物質の組成物を含む。好ましい環状化合物は平面状である。吸着のためのより好ましい環状化合物はポルフィリンおよびフタロシアニンである。吸着した環状化合物は官能化することができる。このような組成物は、式、［ＮＧＰ］−［Ｘ−Ａａ］ｍ（式中、ｍ、ａ、Ｘ、およびＡは前述の定義の通りである）の化合物を含む。
【０１０５】
本発明の官能化ＮＧＰは、スルホン化、脱酸素したプレートレット表面への求電子付加、またはメタル化によって調製することができる。黒鉛プレートレットは、官能化剤を接触させる前に処理することができる。このような処理としては、溶媒中へのプレートレットの分散を挙げることができる。ある場合では、次にプレートレットを濾過し、乾燥させた後に接触させることができる。官能基の特定の有用な種類の１つは、カルボン酸部分であり、これは、ＮＧＰが前述の酸インターカレーション経路から調製される場合に、ＮＧＰ表面上にもともと存在する。カルボン酸官能化が必要な場合、ＮＧＰは、クロレート、硝酸、または過硫酸アンモニウム酸化を行うことができる。
【０１０６】
カルボン酸官能化黒鉛プレートレットは、別の種類の官能化ＮＧＰを調製するための出発点として機能できるので、特に有用である。たとえば、アルコールまたはアミドは、酸と容易に結合して安定なエステルまたはアミドを得ることができる。アルコールまたはアミンが二官能性または多官能性分子の一部である場合、Ｏ−またはＮＨ−を介した結合によって別の官能基がペンダント基として残る。これらの反応は、当技術分野において周知のようなカルボン酸のアルコールまたはアミンによるエステル化またはアミノ化のために開発されたいずれかの方法を用いて行うことができる。これらの方法の例は、Ｇ．Ｗ．Ａｎｄｅｒｓｏｎ，ｅｔ  ａｌ．，Ｊ．Ａｍｅｒ．Ｃｈｅｍ．Ｓｏｃ．９６，１８３９（１９６５）に見ることができ、その全体が参照により本明細書に援用される。プレートレットを硝酸および硫酸で処理してニトロ化プレートレットを得て、次にそのニトロ化形態を亜ジチオン酸ナトリウムなどの還元剤で化学的に還元して、アミノ官能化プレートレットを得ることによって、アミノ基を黒鉛プレートレット上に直接導入することができる。グラフェン被覆無機粒子の官能化は、電極活物質中にドーパントを導入する方法として使用することができる。
【０１０７】
以下の実施例は、本発明の実施の最良の形態を提供する役割を果たすものであり、本発明の範囲を限定するものと解釈すべきではない。
【実施例】
【０１０８】
実施例１：電極活物質のグラフェン包有粒子
微粉末の形態の数種類の電極活物質（アノード活物質およびカソード活物質の両方）を調べた。これらは、Ｃｏ３Ｏ４、Ｓｉ、ＬｉＣｏＯ２、ＬｉＭｎ２Ｏ４、リン酸鉄リチウムなどを含み、これらが実施の最良の形態を説明するための例として使用される。これらの活物質は、組織内で製造されたか、または市販されるものであったかのいずれかであった。
【０１０９】
典型的な実験において、１ｋｇの電極活物質粉末および１００グラムの５０メッシュの天然フレーク黒鉛（平均粒度０．１８ｍｍ；Ａｓｂｕｒｙ  Ｃａｒｂｏｎｓ、Ａｓｂｕｒｙ  ＮＪ）を高エネルギーボールミル容器中に入れた。このボールミルを３００ｒｐｍで０．５〜４時間運転した。次に容器の蓋を取り外すと、活物質の粒子は、ラマン分光法によってグラフェンであることが確認された暗色の層で完全に覆われた（包有または封入された）ことが分かった。この処理された材料を５０メッシュふるい上に置き、いくつかの場合では、少量の未処理のフレーク黒鉛を除去した。
【０１１０】
実施例２：官能化グラフェン封入Ｓｎ粒子
窒素源として５０グラムの尿素を混入して、実施例１の方法を繰り返した。形成した被覆粉末は、リチウムイオン電池中のアノード活物質として使用するための官能化グラフェン封入Ｓｎ粒子であった。電解質による電極活物質のぬれ性、または電池中の電極活物質と電解質との間の適合性を改善するために化学官能化が使用されることに留意されたい。
【０１１１】
実施例３：グラフェン包有ＳｎＯ２粒子
実験において、２グラムの純度９９．９％の酸化スズ粉末（直径９０ｎｍ）および０．２５グラムの高配向熱分解黒鉛（ＨＯＰＧ）を共鳴音響ミル中に入れ、５分間処理した。比較のため、粉砕容器がジルコニア粉砕ビーズを含んだことを除けば同じ実験を行った。本発明者らは、驚くべきことに、前者の方法（酸化スズ粒子が粉砕媒体自体として機能し、外部から加えられるジルコニア粉砕ビーズは含まない）によって、ほぼ単一粒子の粒子状物質（各粒子状物質はグラフェンシートによって封入された１つの粒子を含む）となることを発見した。対照的に、外部から加えられた粉砕ビーズが存在すると、グラフェン包有粒子状物質は、グラフェンシートによって包み込まれた複数の酸化スズ粒子（典型的には３〜５０個）を含む傾向にある。これらと同じ結果が、金属酸化物系電極活物質（アノードおよびカソードの両方）の大部分でも確認された。本発明者らは、包有された単一粒子の粒子状物質が、より高い比容量（特に高レート条件下）およびより長いサイクル寿命が得られる傾向にあることをさらに確認した。
【０１１２】
実施例４：グラフェン封入Ｓｉミクロン粒子
第１の実験において、５００ｇのＳｉ粉末（粒径約３μｍ）および５０グラムの高配向熱分解黒鉛（ＨＯＰＧ）を高強度ボールミル中に入れた。このミルを２０分間運転し、その後、容器の蓋を開き、未処理のＨＯＰＧを５０メッシュふるいによって除去した。Ｓｉ粉末は、暗色の層で覆われ、これはラマン分光法によってグラフェンであることが確認された。
【０１１３】
第２の実験において、トルエン中に溶解させたＰＥの溶液を調製するステップと、この溶液中にＳｉ粒子を分散させてスラリーを形成するステップと、スラリーをｓｐｒｙ乾燥させてＰＥ封入Ｓｉ粒子を形成するステップとを含むマイクロ封入方法を用いて、同じバッチのミクロンスケールのＳｉ粒子に、ポリエチレン（ＰＥ）の層をあらかじめコーティングした。次に、５００ｇのＰＥ封入Ｓｉ粒子および５０グラムのＨＯＰＧを高強度ボールミル中に入れた。このミルを２０分間運転し、その後、容器の蓋を開き、未処理のＨＯＰＧを５０メッシュふるいによって除去した。ＰＥ封入Ｓｉ粒子（ＰＥ層は０．３〜２．０μｍで変動した）は、この時点でグラフェンシートで包有もされた。次にこれらのグラフェン包有ＰＥ封入粒子に対して、ＰＥを炭素に変換させる熱処理（最高６００℃）を行った。変換した炭素は、ほとんどがＳｉ粒子の外面上に堆積し、Ｓｉ粒子表面と封入するグラフェンシェルとの間には間隙または細孔が残った。この間隙によって、リチウムイオン電池が充電されるときのＳｉ粒子の体積膨張に適応する余裕が得られる。このような方法によって、顕著に改善された電池サイクル寿命が得られる。
【０１１４】
第３の実験において、５％〜５４％のＬｉを含む数種類の試料を作製するために、Ｓｉ粒子に対して電気化学的プレリチウム化を行った。電極活物質のプレリチウム化は、電池セルが作製される前に材料にリチウムがインターカレートまたは充填されることを意味する。次に種々のプレリチウム化Ｓｉ粒子に対して、本発明によるグラフェン封入処理を行った。結果として得られたグラフェン封入プレリチウム化Ｓｉ粒子を、数個のリチウムイオンセル中のアノード活物質として組み込んだ。
【０１１５】
実施例５：グラフェン包有Ｇｅ粒子（メソカーボンマイクロビーズ、すなわちＭＣＭＢをグラフェン源として使用）
一例において、５００グラムのＢドープＧｅ粉末（アノード活物質）および１０グラムのＭＣＭＢ（Ｃｈｉｎａ  Ｓｔｅｅｌ  Ｃｈｅｍｉｃａｌ  Ｃｏ．、Ｔａｉｗａｎ）をボールミル中に入れて、３時間処理を行った。別の実験において、未処理のＭＣＭＢをふるい分け、空気分級、および溶媒溶液中の沈降によって除去した。被覆された粒子のグラフェン使用量を評価すると１．４重量％であった。
【０１１６】
実施例６：直接移動対グラフェンシートの化学的製造およびフリーザーミル粉砕によるグラフェン封入
グラフェン包有チタン酸リチウム粒子の試料を本発明による直接移動方法（チタン酸リチウム粒子自体を粉砕媒体として使用し、天然黒鉛をグラフェン源として使用）によって作製した。
【０１１７】
別の実験において、１０グラムのチタン酸リチウム粉末および１グラムの還元酸化グラフェンシート（以下に説明するＨｕｍｍｅｒの方法を用いて製造）をフリーザーミル（Ｓｐｅｘ  Ｍｉｌｌ、Ｓｐｅｘ  Ｓａｍｐｌｅ  Ｐｒｅｐ、Ｍｅｔｕｃｈｅｎ  ＮＪ）中に入れ、１０分間処理を行った。この実験において、酸化黒鉛は、Ｈｕｍｍｅｒｓの方法［米国特許第２，７９８，８７８号明細書、１９５７年７月９日］による硫酸、硝酸塩、および過マンガン酸塩を用いた黒鉛フレークの酸化によって調製される。反応終了後、得られた混合物を脱イオン水中に注ぎ、濾過した。大部分の硫酸イオンを除去するため、得られた酸化黒鉛をＨＣｌの５％溶液中で繰り返し洗浄した。次に、濾液のｐＨが中性となるまで、試料を脱イオン水で繰り返し洗浄した。得られたスラリーを噴霧乾燥し、真空オーブン中６０℃で２４時間保管した。結果として得られる層状酸化黒鉛の層間隔をＤｅｂｅｙ−ＳｃｈｅｒｒｅｒのＸ線技術によって測定すると約０．７３ｎｍ（７．３Ａ）であった。次にこの材料の試料を、剥離のために、６５０℃にあらかじめ設定した炉に４分間入れ、１２００℃の不活性雰囲気の炉中で４時間加熱して、数層還元酸化グラフェン（ＲＧＯ）から構成される低密度粉末を形成した。窒素吸着ＢＥＴによって表面積を測定した。
【０１１８】
背景技術の項で議論したように、グラフェン製造の化学的方法に関連する７つの主要な問題が存在する。さらに、これらのグラフェンシートは、一度製造されると、グラフェンシートによって包有または封入された複数の電極活物質粒子をそれぞれが含む複数粒子の粒子状物質を形成する傾向にある。これらは単一粒子の封入が不可能に思われる。
【０１１９】
実施例７：リチウム金属電池のカソード活物質としてのグラフェン封入リン酸鉄リチウム（ＬＦＰ）
被覆されていない、または炭素被覆されたＬＦＰ粉末は、いくつかの供給元から市販されている。炭素被覆されたＬＦＰ粉末および被覆されていないＬＦＰ粉末の試料を天然黒鉛粒子と高強度ボールミル装置のボールミルポット中で別々に混合した。グラフェン封入ＬＦＰ粒子を製造するために、各ＬＦＰ試料で、この装置を０．５〜４時間運転した。別の一連の実験において、同じボールミル粉砕装置中にジルコニアビーズを粉砕媒体として加え、これを同等の条件下で運転した。この場合の結果からも、ジルコニアビーズなどの外部から加えた粉砕媒体によって、典型的には、単一粒子の粒子状物質（それぞれの粒子状物質が、グラフェンシートによって封入された１つのＬＦＰ粒子を含む）ではなく、複数粒子の粒子状物質が形成されるという見解がさらに確認される。
【０１２０】
実施例８：リチウム電池の遷移金属酸化物カソード活物質の一例としてのグラフェン封入Ｖ２Ｏ５
Ｖ２Ｏ５粉末は市販されている。Ｖ２Ｏ５粉末と天然黒鉛との混合物（重量比１０／１）を高強度ボールミル中に対称に配置された４つのボールミル粉砕ポットのそれぞれの中に密封した。このミルを１時間運転して、グラフェン封入Ｖ２Ｏ５粒子の粒子状材料を製造し、それらをリチウム金属電池中のカソード活物質として組み込んだ。
【０１２１】
実施例９：リチウムイオン電池のリチウム遷移金属酸化物カソード活物質の一例としてのＬｉＣｏＯ２
一連の実験において、ＬｉＣｏＯ２粉末と天然黒鉛との混合物（重量比１００／１〜１０／１）を高強度ボールミル中に対称に配置された４つのボールミル粉砕ポットのそれぞれの中に密封した。このミルを０．５〜４時間運転して、グラフェン封入ＬｉＣｏＯ２粒子の粒子状物質を製造した。
【０１２２】
実施例１０：リチウム金属電池のカソード活物質としての有機材料（Ｌｉ２Ｃ６Ｏ６）
本発明による直接移動方法を用いて、Ｌｉ２Ｃ６Ｏ６などの有機材料をグラフェンシート中に封入できるかどうかを調べるために、この実施例に関連する実験を行った。結果として、有機活物質単独では、通常は、黒鉛粒子からグラフェンシートを剥離することができない。しかし、ボールミル粉砕ポット中で有機活物質とともに第２の活物質（すなわち無機材料または金属酸化物／リン酸塩／硫化物の剛性粒子）が使用されると、有機材料粒子および無機材料粒子が、別々にまたは同時に封入されて、グラフェン封入有機粒子、グラフェン封入無機粒子、ならびに有機粒子および無機粒子のグラフェン封入混合物を形成できる。このことは興味深く、驚くべきことである。
【０１２３】
ロジゾン酸二リチウム（Ｌｉ２Ｃ６Ｏ６）を合成するために、ロジゾン酸二水和物（以下のスキーム中の化学種１）を前駆体として使用した。塩基性リチウム塩のＬｉ２ＣＯ３を水性媒体中に使用して、両方のエンジオール酸官能基を中和することができる。厳密に化学量論量のロジゾン酸および炭酸リチウムの両方の反応物質を１０時間反応させて、９０％の収率を達成した。ロジゾン酸二リチウム（化学種２）は、少量の水に対しても容易に溶解し、これは化学種２の中に水分子が存在することを示していることを示している。真空中１８０℃で３時間かけて水を除去して、無水物の種類のもの（化学種３）を得た。
2019522868.tif 000003
【０１２４】
有機カソード活物質（Ｌｉ２Ｃ６Ｏ６）と無機カソード活物質（別々にＶ２Ｏ５およびＭｏＳ２）との混合物を０．５〜２．０時間ボールミル粉砕して、グラフェン封入粒子の混合物を得た。
【０１２５】
式Ｌｉ２Ｃ６Ｏ６中の２つのＬｉ原子は、固定された構造の一部であり、これらは可逆的なリチウムイオンの貯蔵および放出には関与しないことに留意されたい。これは、リチウムイオンをアノード側から得る必要があることを示している。したがって、リチウム源（たとえばリチウム金属またはリチウム金属合金）がアノードに存在する必要がある。本明細書で試験した電池セルの１つでは、アノード集電体（Ｃｕ箔）にリチウムの層が（スパッタリングによって）堆積される。結果として得られるセルはリチウム金属セルである。
【０１２６】
実施例１１：ナトリウム金属電池のグラフェン封入Ｎａ３Ｖ２（ＰＯ４）３／ＣおよびＮａ３Ｖ２（ＰＯ４）３カソード
以下の手順による固相反応によってＮａ３Ｖ２（ＰＯ４）３／Ｃ試料を合成した：ＮａＨ２ＰＯ４・２Ｈ２Ｏ（９９．９％、Ａｌｐｈａ）とＶ２Ｏ３（９９．９％、Ａｌｐｈａ）粉末との化学量論混合物を前駆体としてメノウ製ジャー中に入れ、次に前駆体を遊星ボールミル中４００ｒｐｍにおいてステンレス鋼容器中で８時間ボールミル粉砕した。ボールミル粉砕中、炭素被覆試料のため、糖（９９．９％、Ａｌｐｈａ）も炭素前駆体として加え、Ｖ３＋の酸化を防止する還元剤も加えた。ボールミル粉砕後、混合物をＡｒ雰囲気中９００℃で２４時間加熱した。これとは別に、糖を使用しないことを除けば同様の方法でＮａ３Ｖ２（ＰＯ４）３粉末を調製した。両方の粉末の試料を天然黒鉛粒子の存在下でボールミル粉砕して、グラフェン封入Ｎａ３Ｖ２（ＰＯ４）３粒子およびグラフェン封入炭素被覆Ｎａ３Ｖ２（ＰＯ４）３粒子を調製した。これらのカソード活物質を、電解質としてＰＣ＋ＤＯＬ中に１ＭのＮａＰＦ６塩を含む数個のＮａ金属セル中に使用した。グラフェン封入によって、研究したすべてのＮａ金属セルのサイクル安定性が顕著に改善されたことが分かった。サイクル寿命に関して、以下の順序が確認された：グラフェン封入Ｎａ３Ｖ２（ＰＯ４）３／Ｃ＞グラフェン封入Ｎａ３Ｖ２（ＰＯ４）３＞Ｎａ３Ｖ２（ＰＯ４）３／Ｃ＞Ｎａ３Ｖ２（ＰＯ４）３。
【０１２７】
実施例１２：Ｎａ金属電池のカソード活物質としてのグラフェン封入ＭｏＳ２粒子の調製
この実施例では多種多様の無機材料を調べた。たとえば、（ＮＨ４）２ＭｏＳ４およびヒドラジンのＮ，Ｎ−ジメチルホルムアミド（ＤＭＦ）中２００℃における１段階ソルボサーマル反応によって、超薄ＭｏＳ２材料を合成した。典型な手順の１つでは、２２ｍｇの（ＮＨ４）２ＭｏＳ４を１０ｍｌのＤＭＦに加えた。この混合物を、透明で均一な溶液が得られるまで、室温で約１０分間音波処理した。その後、０．１ｍｌのＮ２Ｈ４・Ｈ２Ｏを加えた。この反応溶液をさらに３０分間音波処理した後、Ｔｅｆｌｏｎでライニングされた４０ｍＬのオートクレーブに移した。この系をオーブン中２００℃で１０時間加熱した。８０００ｒｐｍで５分間遠心分離して生成物を収集し、脱イオン水で洗浄し、遠心分離によって再び収集した。ほとんどのＤＭＦを確実に除去するために洗浄ステップを５回繰り返した。最後に、ＭｏＳ２粒子を乾燥させ、天然黒鉛粒子の存在下での高強度ボールミル粉砕によってグラフェン封入を行った。
【０１２８】
実施例１３：二次元（２Ｄ）層状Ｂｉ２Ｓｅ３カルコゲナイドナノリボンの調製
（２Ｄ）層状Ｂｉ２Ｓｅ３カルコゲナイドナノリボンの調製は、当技術分野においてよく知られている。本発明の研究では、蒸気−液体−固体（ＶＬＳ）方法を用いてＢｉ２Ｓｅ３ナノリボンを成長させた。この場合に生成されたナノリボンは、平均で３０〜５５ｎｍの厚さであり、幅および長さは数百ナノメートルから数マイクロメートルの範囲である。より大きなナノリボンは、横寸法（長さおよび幅）を２００ｎｍ未満まで減少させるためにボールミル粉砕を行った。これらの手順によって調製したナノリボンについて、本発明による直接移動方法を用いたグラフェン封入を行った。得られたグラフェン封入Ｂｉ２Ｓｅ３ナノリボンをＮａ電池のカソード活物質として使用した。驚くべきことに、Ｂｉ２Ｓｅ３カルコゲナイドナノリボンは、それらの表面上にＮａイオンを貯蔵することができる。
【０１２９】
実施例１４：Ｎａ金属セルおよびＺｎ金属セルのグラフェン封入ＭｎＯ２およびＮａＭｎＯ２カソード活物質の調製
ＭｎＯ２粉末を調製するために、過マンガン酸カリウムを脱イオン水中に溶解させて０．１ｍｏｌ／ＬのＫＭｎＯ４水溶液を調製した。一方で、１３．３２ｇの界面活性剤の高純度ビス（２−エチルヘキシル）スルホコハク酸ナトリウムを３００ｍＬのイソオクタン（油）中に加え、光学的に透明な溶液を得るために十分撹拌した。次に、この溶液中に０．１ｍｏｌ／ＬのＫＭｎＯ４溶液３２．４ｍＬを加え、これを３０分間超音波処理して、暗褐色沈殿物を調製した。この生成物を分離し、蒸留水およびエタノールで数回洗浄し、８０℃で１２時間乾燥させた。一部の量のＭｎＯ２粉末に対して、次に直接移動処理を行って、グラフェン封入ＭｎＯ２粒子を得た。
【０１３０】
さらに、Ｎａ２ＣＯ３とＭｎＯ２との混合物（１：２のモル比）を１２時間ボールミル粉砕し、続いて８７０℃で１０時間加熱することによって、ＮａＭｎＯ２粒子を合成した。結果として得られたＮａＭｎＯ２粒子に対して、ＭＣＭＢ粒子の存在下でボールミル粉砕を行って、グラフェン封入ＮａＭｎＯ２粒子を調製した。
【０１３１】
グラフェン封入を行ったまたは行っていないＭｎＯ２粒子も、アルカリＺｎ／ＭｎＯ２セル中に組み込まれる。グラフェン封入によって、この種類のセルのサイクル寿命を大幅に増加させることが分かった。Ｚｎ−グラフェン／ＭｎＯ２電池は、グラフェン／ＭｎＯ２系カソード（場合によりカソード集電体および場合により伝導性フィラーを有する）と、Ｚｎ金属または合金系アノード（場合によりアノード集電体を有する）と、水性電解質（たとえば水中の薄いＺｎＳＯ４またはＺｎ（ＮＯ３）２とＭｎＳＯ４と混合物）とから構成される。
【０１３２】
実施例１５：ハイブリッドカソード材料としてのグラフェンシートに封入された層状水酸化亜鉛塩
層状水酸化亜鉛塩中の層間空間中のドデシル硫酸（ＤＳ）陰イオン（ＬＺＨ−ＤＳ）の構造配列、および水酸化亜鉛層の構造の構造配列を調べた。調製時の、高結晶性ＬＺＨ−ＤＳは３１．５Å（３．１５ｎｍ）の基底間隔を有する。室温でメタノールを用いて処理した後、水酸化亜鉛層は収縮して、２６．４Åおよび２４．７Åの基底間隔を有する２つの層状相を形成した。この収縮は、層間空間中のＤＳ陰イオンの含有量の減少によって実現され、これはインターカレートした陰イオンの配列の変化、および水酸化亜鉛層の電荷密度の低下を示している。この研究は、四面体Ｚｎイオンは水酸化物層から可逆的に移動することができ、八面体に配位したＺｎイオンは影響されずに残ることを示している。この結果は、層状水酸化亜鉛をＺｎインターカレーション化合物として使用できることを示唆している。本発明の研究では、層状水酸化亜鉛粒子も天然黒鉛粒子の存在下でボールミル粉砕を行って、グラフェン封入水酸化亜鉛粒子を形成した。グラフェン封入によって、Ｚｎ金属セルのカソード活物質として使用した場合の層状水酸化亜鉛に高レート容量が付与されることが分かった。
【０１３３】
実施例１６：種々の電池セルの作製および電気化学的試験
研究した大部分のアノード活物質およびカソード活物質のために、本発明者らは、従来のスラリーコーティング方法を用いてリチウムイオンセルまたはリチウム金属セルを作製した。典型的なアノード組成物の１つは、８５重量％の活物質（たとえば、グラフェン封入ＳｉまたはＣｏ３Ｏ４粒子）、７重量％のアセチレンブラック（Ｓｕｐｅｒ−Ｐ）、およびＮ−メチル−２−ピロリジノ（ｐｙｒｒｏｌｉｄｉｎｏｅ）（ＮＭＰ）中に溶解させた８重量％のポリフッ化ビニリデンバインダー（ＰＶＤＦ、５重量％の固体含有量）を含む。スラリーをＣｕ箔上にコーティングした後、得られた電極を真空中１２０℃で２時間乾燥させて溶媒を除去した。本発明の方法では、典型的にはバインダー樹脂は不要であるか、または使用されず、８％の重量が減少する（非活物質の量が減少）。従来のスラリーコーティングおよび乾燥手順を用いて同様の方法でカソード層が形成される（カソード集電体としてＡｌ箔を使用）。次にアノード層、セパレータ層（たとえばＣｅｌｇａｒｄ  ２４００膜）、およびカソード層を互いに積層し、プラスチック−Ａｌエンベロープ中に収容する。次に、エチレンカーボネート（ＥＣ）とジエチルカーボネート（ＤＥＣ）との混合物（ＥＣ−ＤＥＣ、１：１ｖ／ｖ）中に溶解させた１ＭのＬｉＰＦ６電解質をセルに注入する。いくつかのセルでは、イオン液体を液体電解質として使用した。アルゴンを充填したグローブボックス中でセル組立体を作製した。
【０１３４】
Ａｒｂｉｎ電気化学ワークステーションを用いて１ｍＶ／ｓの典型的な走査速度でサイクリックボルタンメトリー（ＣＶ）測定を行った。さらに、５０ｍＡ／ｇ〜１０Ａ／ｇの電流密度における定電流充電／放電サイクルによる種々のセルの電気化学的性能の評価も行った。長期サイクル試験の場合、ＬＡＮＤ製造のマルチチャネル電池試験装置を使用した。
【０１３５】
リチウムイオン電池産業では、必要な電気化学的形成後に測定される初期容量を基準として電池の容量が２０％低下する充電−放電サイクル数として電池のサイクル寿命を定義することが一般的な方法である。
【０１３６】
図４中には、（ａ）保護されていないＣｏ３Ｏ４粒子を含むものと、（ｂ）還元酸化グラフェン（ＲＧＯ）包有Ｃｏ３Ｏ４粒子（従来技術の方法の１つ）と、（ｃ）本発明の直接移動方法によって製造されたグラフェン封入Ｃｏ３Ｏ４粒子とのすべてＣｏ３Ｏ４粒子系アノードを特徴とする３つのリチウムセルの充電−放電サイクル挙動が示されている。これらのデータは、本発明によるグラフェン封入Ｃｏ３Ｏ４粒子は、アノード活物質として使用される場合に、アノード活物質としてＲＧＯ包有Ｃｏ３Ｏ４粒子を有する電池よりもさらに良好な、最高の電池サイクル挙動を示すという驚くべき結果を明確に示している。対照的に、保護されていないＣｏ３Ｏ４粒子をアノード活物質として有する電池は、繰り返される充電および放電後に急速な容量低下を示している。
【０１３７】
図５は、一方は保護されていないＳｎＯ２粒子を含み、他方は本発明の直接移動方法によって製造されたグラフェン封入ＳｎＯ２粒子を含むＳｎＯ２粒子系アノードを特徴とする２つのリチウムセルの充電−放電サイクル挙動を示している。この場合も、本発明の方法によって、はるかにより安定なサイクル挙動を示すリチウム電池が得られる。
【０１３８】
図６は、ａ）保護されていないＳｉ粒子を含むものと、ｂ）間接移動方法（外部から加えれた粉砕媒体を使用）によって製造されたグラフェン包有Ｓｉ粒子と、ｃ）本発明の直接移動方法（Ｓｉ粒子自体がグラフェン剥離剤となる）によって製造されたグラフェン封入Ｓｉ粒子とのミクロンスケール（３μｍ）のＳｉ粒子系アノードを特徴とする３つのリチウムセルの充電−放電サイクル挙動を示している。この場合も、非常に予期せぬことに、本発明の直接移動方法によって製造されたグラフェン封入Ｓｉ粒子によって、間接移動方法によって製造されたグラフェン包有Ｓｉ粒子よりも顕著に良好な電池サイクル性能が付与される。
【０１３９】
図７は、一方は（１２重量％の炭素と混合された）保護されていないＬＦＯ粒子を含み、他方は本発明の直接移動方法によって製造されたグラフェンに封入され炭素が添加されたＬＦＰ粒子（４％グラフェン＋８％Ｃ）を含むリン酸鉄リチウム（ＬＦＰ）粒子系カソードを特徴とする２つのリチウムセルの充電−放電サイクル挙動を示している。後者は、はるかに良好なサイクル挙動を示し、これらの差は非常に大きい。
【０１４０】
図８は、ａ）（１０重量％カーボンブラック粒子と混合された保護されていないＬｉＶ２Ｏ５ナノロッドを含むものと、ｂ）直接移動方法によって製造されたグラフェン包有ＬｉＶ２Ｏ５ナノロッド（約５％のグラフェン＋７％のＣ）と、ｃ）炭素マトリックスによって保護されたＬｉＶ２Ｏ５ナノロッドとのＬｉＶ２Ｏ５ナノロッド系カソードを特徴とする３つのリチウムセルの充電−放電サイクル挙動を示している。これらの結果は、直接移動方法により製造されたグラフェン包有ＬｉＶ２Ｏ５ナノロッドによって、最も安定な電池サイクル挙動が得られることを示している。
【０１４１】
図４〜図８は、本発明によるグラフェン封入電極活物質粒子を特徴とするリチウム電池の驚くべき優れたサイクル性能を示す大量のデータの少しの例に過ぎない。同様の結果が、別のリチウム金属二次電池、リチウム硫黄電池、リチウム空気電池、リチウムセレン電池、ナトリウムイオン電池、ナトリウム金属二次電池、ナトリウム硫黄電池、ナトリウム空気電池、マグネシウムイオン電池、マグネシウム金属電池、アルミニウムイオン電池、アルミニウム金属二次電池、亜鉛イオン電池、亜鉛金属電池、亜鉛空気電池、リチウムイオンキャパシタ、およびナトリウムイオンキャパシタなどの別の種類の電池を用いて得られている。
【図１】
2019522868.tif 000004
【図２】
2019522868.tif 000005
【図３】
2019522868.tif 000006
【図４】
2019522868.tif 000007
【図５】
2019522868.tif 000008
【図６】
2019522868.tif 000009
【図７】
2019522868.tif 000010
【図８】
2019522868.tif 000011
【国際調査報告】
2019522868.tif 000012